(57)【要約】【課題】現像残渣が少なく、色分離性に優れたカラーフィルタ用着色組成物、およびそれを用いたカラーフィルタを提供すること。【解決手段】着色剤（Ａ）と、酸価が７０〜２００ｍｇＫＯＨ／ｇ以下であるバインダー樹脂（Ｂ）、酸性基を有する重合性化合物（Ｃ１）または、炭素数２以上のアルキレンオキシ基を有する多官能光硬化性化合物（Ｃ２）および、重合開始剤（Ｄ）、溶剤（Ｅ）を含有することを特徴とするカラーフィルタ用着色組成物により前記課題は解決される。【選択図】なし【特許請求の範囲】
【請求項１】
着色剤（Ａ）、バインダー樹脂（Ｂ）、重合性化合物（Ｃ）、重合開始剤（Ｄ）、および溶剤（Ｅ）を含有するカラーフィルタ用着色組成物であって、前記着色剤（Ａ）がキナクリドン系顔料を含有し、バインダー樹脂（Ｂ）が酸価７０〜２００ｍｇＫＯＨ／ｇであり、かつ下記（Ｂ１−１）、（Ｂ１−２）、および（Ｂ１−３）から選ばれる少なくとも１種である感光性樹脂（Ｂ１）を含有し、重合性化合物（Ｃ）が酸性基を有する重合性化合物（Ｃ１）、および炭素数２以上のアルキレンオキシ基を有する多官能光硬化性化合物（Ｃ２）から選ばれる少なくとも１種を含有することを特徴とするカラーフィルタ用着色組成物。
バインダー樹脂（Ｂ１−１）
下記（ａ−１）と（ｂ−１）とを共重合させて得られる共重合体に、（ｃ−１）を反応させ、次いで（ｄ）を反応させて得られる樹脂
（ａ−１）：炭素数２〜４の環状エーテル骨格及びエチレン性不飽和結合を有する単量体
（ｂ−１）：（ａ−１）と共重合可能な不飽和結合を有し、(ａ−１)とは異なる単量体
（ｃ−１）：不飽和カルボン酸及び不飽和カルボン酸無水物からなる群から選ばれる少なくとも１種
（ｄ）：多塩基酸無水物
バインダー樹脂（Ｂ１−２）
下記（ａ−２）と（ｂ−２）とを共重合させて得られる共重合体に、（ｃ−２）を反応させて得られる樹脂
（ａ−２）：不飽和カルボン酸及び不飽和カルボン酸無水物からなる群から選ばれる少なくとも１種
（ｂ−２）：（ａ−２）と共重合可能な不飽和結合を有し、(ａ−２)とは異なる単量体
（ｃ−２）：炭素数２〜４の環状エーテル骨格及びエチレン性不飽和結合を有する単量体
バインダー樹脂（Ｂ１−３）
下記（ａ−３）、（ｂ−３）および（ｃ−３）を共重合することによって得られた共重合体の側鎖水酸基に、（ｄ−３）のイソシアネート基を反応させて得られる樹脂
（ａ−３）：水酸基を有するエチレン性不飽和単量体
（ｂ−３）：カルボキシル基を有する不飽和一塩基酸であって、(ａ−３)とは異なる単量体
（ｃ−３）：（ａ−３）および（ｂ−３）と共重合可能な不飽和結合を有し、(ａ−３)および（ｂ−３）とは異なる単量体
（ｄ−３）：イソシアネート基を有するエチレン性不飽和単量体
【請求項２】
キナクリドン系顔料がＣ．Ｉ．ピグメントレッド１２２であることを特徴とする請求項１記載のカラーフィルタ用着色組成物。
【請求項３】
感光性樹脂（Ｂ１）が（Ｂ１−１）および／または（Ｂ１−２）を含有し、（ｂ−１）および／または（ｂ−２）が、トリシクロデカン骨格およびトリシクロデセン骨格から選ばれる少なくとも１種の骨格と、エチレン性不飽和結合とを有する化合物を含むことを特徴とする請求項１または２に記載のカラーフィルタ用着色組成物。
【請求項４】
感光性樹脂（Ｂ１）が（Ｂ１−３）を含有し、（ａ−３）が、ヒドロキシアルキル（メタ）アクリレート、グリセロール（メタ）アクリレート、シクロヘキサンジメタノールモノ（メタ）アクリレート、ポリ（アルキレンオキシ）（メタ）アクリレート、およびポリ（アルキレンオキシカルボニル）（メタ）アクリレートの群から選ばれる少なくとも１種であることを特徴とする請求項１〜３いずれか１項に記載のカラーフィルタ用着色組成物。
【請求項５】
バインダー樹脂（Ｂ）１００重量部中、感光性樹脂（Ｂ１）が３０〜８０重量部であることを特徴とする請求項１〜４いずれか１項に記載のカラーフィルタ用着色組成物。
【請求項６】
炭素数２以上のアルキレンオキシ基を有する多官能光硬化性化合物（Ｃ２）が、３つ以上の光硬化性官能基を有し、かつ炭素数２または３個のアルキレンオキシ基を有することを特徴とする請求項１〜５いずれか１項に記載のカラーフィルタ用着色組成物。
【請求項７】
炭素数２以上のアルキレンオキシ基を有する多官能光硬化性化合物（Ｃ２）が、ペンタエリスリトール誘導体、ジペンタエリスリトール誘導体およびトリメチロールプロパン誘導体から選ばれる少なくとも１種を含むことを特徴とする請求項１〜６いずれか１項に記載のカラーフィルタ用着色組成物。
【請求項８】
炭素数２以上のアルキレンオキシ基を有する多官能光硬化性化合物（Ｃ２）が、一般式（ｉ）、（ｉｉ）および（ｉｉｉ）で表される化合物から選ばれる少なくとも１種を含むことを特徴とする請求項１〜７いずれか１項に記載のカラーフィルタ用着色組成物。
一般式（ｉ）  Ｘ−Ｃ−[ＣＨ２−Ｏ−（Ｙ）ｎ−Ｚ１]３
一般式（ｉｉ）  Ｃ−[ＣＨ２−Ｏ−（Ｙ）ｎ−Ｚ１]４    
一般式（ｉｉｉ）
【化１】
2018105911.tif 000016
〔一般式（ｉ）、（ｉｉ）および（ｉｉｉ）中、Ｘは炭素数２〜１０のアルキル基、Ｙは各々独立に炭素数１〜１０のアルキレンオキシ基、Ｚ１、Ｚ２、Ｚ３、Ｚ４、Ｚ５、Ｚ６は水素原子、アクリロイル基、またはメタクリロイル基を表す。一般式（ｉ）中、アクリロイル基及びメタアクリロイル基の合計は３個であり、ｎは、各々独立に０〜１０の整数を表し、分子中のｎの合計は１〜３０の整数である。一般式（ｉｉ）中、アクリロイル基及びメタアクリロイル基の合計は４個であり、ｎは、各々独立に０〜１０の整数を表し、分子中のｎの合計は１〜４０の整数である。一般式（ｉｉｉ）中、アクリロイル基及びメタクリロイル基の合計は５個又は６個であり、ｎは、各々独立に０〜１０の整数を表し、分子中のｎの合計は１〜６０の整数である。〕
【請求項９】
さらに色素誘導体（Ｆ）および／または分散剤（Ｇ）を含有することを特徴とする請求項１〜８いずれか１項に記載のカラーフィルタ用着色組成物。
【請求項１０】
重合開始剤（Ｄ）が、オキシムエステル系光重合開始剤であることを特徴とする請求項１〜９いずれか１項に記載のカラーフィルタ用着色組成物。
【請求項１１】
重合開始剤（Ｄ）の重量Ｉと重合性化合物（Ｃ）の重量Ｍとの比率Ｉ／Ｍが、０．０１〜０．２０であることを特徴とする請求項１〜１０いずれか１項に記載のカラーフィルタ用着色組成物。
【請求項１２】
重合性化合物（Ｃ）の重量Ｍとバインダー樹脂（Ｂ）の重量Ｐとの比率Ｍ／Ｐが、０．３０〜０．５０であることを特徴とする請求項１〜１１いずれか１項に記載のカラーフィルタ用着色組成物。
【請求項１３】
さらに、熱硬化性化合物（Ｈ）を含むことを特徴とする請求項１〜１２いずれか１項に記載のカラーフィルタ用着色組成物。
【請求項１４】
熱硬化性化合物（Ｈ）がエポキシ化合物、メラミン化合物であることを特徴とする請求項１３記載のカラーフィルタ用着色組成物。
【請求項１５】
請求項１〜１４いずれか１項に記載のカラーフィルタ用着色組成物を用いて形成されるカラーフィルタ。
【発明の詳細な説明】
【技術分野】
【０００１】
本発明は、カラー液晶表示装置やＣ−ＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ：相補型金属酸化膜半導体）、ＣＣＤ（Ｃｈａｒｇｅ Ｃｏｕｐｌｅｄ Ｄｅｖｉｃｅ：電荷結合素子）などに代表される固体撮像素子に装着されるカラーフィルタに関する。
【背景技術】
【０００２】
カラー液晶表示装置に使用されるカラーフィルタは、ガラス基板等の透明な基板上に、色相が異なる２種以上の微細な帯状のフィルタセグメントを互いに平行に（ストライプ状に）若しくは交差するように配置してなるか、又は、色相が異なる２種以上の微細なフィルタセグメントを縦方向及び横方向の各々において順番に配列するように配置してなる。フィルタセグメントは、数ミクロン〜数１００ミクロンの小さな寸法を有しており、色相毎に所定の配列で整然と配置されている。
また、Ｃ−ＭＯＳ、ＣＣＤなどの固体撮像素子は、その受光素子上にブルー、グリーン、レッド、マゼンタ、シアン、エローなどの加法混合の原色のフィルタセグメントを具備するカラーフィルタをそれぞれ配設して色分解するのが一般的である。近年、カラー液晶表示装置、固体撮像素子とも高画素化によって１画素当たりの面積が減少する方向にある。その結果、撮像素子に装着されるカラーフィルタの薄膜化ならびに着色成分を高濃度化することが要求されている。
【０００３】
カラーフィルタの製造方法には、色材に染料を使った染色法、染料分散法や、色材に顔料を使った顔料分散法、印刷法、電着法などがある。このうち染色法、あるいは染色分散法は色素が染料であることから、耐熱性や耐光性にやや劣る欠点がある。よってカラーフィルタの色材としては耐熱性や耐光性に優れる顔料が用いられ、製造方法としては形成方法の精度や安定性から顔料分散法を用いる場合が多い。
【０００４】
顔料分散法は、透明樹脂中に色素である顔料粒子を分散させたものに感光剤や添加剤などを混合・調合することによってカラーレジスト化し、このカラーレジストを基板上にスピンコーターなどの塗布装置により塗膜形成し、アライナーやステッパー等によりマスクを介して選択的に露光を行い、アルカリ現像、熱硬化処理をすることによりパターニングし、この操作を繰り返すことによってカラーフィルタを作製する方法である。
【０００５】
近年では、透過率すなわち明度や、色純度の向上、フィルタセグメントを形成する際の塗布均一性、感度、現像性、パターン形状など、カラーフィルタに対する色特性の要求が高まっている。特にビデオカメラやデジタルカメラ、カラースキャナー等に使われている固体撮像素子に用いられているカラーフィルタにおいては、高精細化、高輝度化、高色再現性が要求されており、透過率が高く、色再現性、色分離性の優れたカラーフィルタが求められている。
【先行技術文献】
【特許文献】
【０００６】
【特許文献１】特開２００６−２６７７９２号公報
【特許文献２】特開２００８−０４０４０４号公報
【特許文献３】特開２００６−１０４２４３号公報
【特許文献４】特開２００８−０３８０６１号公報
【特許文献５】特開２００７−１１４６０４号公報
【特許文献６】特開２０００−０８１５０８号公報
【０００７】
また、高精細化が進むにつれて、カラー液晶表示装置や固体撮像素子の画素サイズも小型化する。画素の小型化を達成するためには現像性の要求も高くなってきている。現像性が悪いことによって、画素パターンを作成した際に残渣が発生するなどの問題も出てきている。特定のアクリル成分を含む共重合体を樹脂成分として用いた感光性組成物を用いることで現像残渣の少ないカラーフィルタの形成を行うことが例えば、特許文献５、６等にて提案されているが、これらの方法では十分ではないのが現状である。
【発明の概要】
【発明が解決しようとする課題】
【０００８】
したがって本発明は、特定の顔料、バインダー樹脂、重合性化合物、重合開始剤などを用いることで、カラーフィルタに要求される、分光特性を制御することを可能とし、現像残渣の少なく色分離性に優れたカラーフィルタ用着色組成物、およびそれを用いたカラーフィルタの提供を目的とする。
【０００９】
すなわち、本発明は、着色剤（Ａ）、バインダー樹脂（Ｂ）、重合性化合物（Ｃ）、重合開始剤（Ｄ）、および溶剤（Ｅ）を含有するカラーフィルタ用着色組成物であって、前記着色剤（Ａ）がキナクリドン系顔料を含有し、バインダー樹脂（Ｂ）が酸価７０〜２００ｍｇＫＯＨ／ｇであり、かつ下記（Ｂ１−１）、（Ｂ１−２）、および（Ｂ１−３）から選ばれる少なくとも１種である感光性樹脂（Ｂ１）を含有し、重合性化合物（Ｃ）が酸性基を有する重合性化合物（Ｃ１）、および炭素数２以上のアルキレンオキシ基を有する多官能光硬化性化合物（Ｃ２）から選ばれる少なくとも１種を含有することを特徴とするカラーフィルタ用着色組成物に関する。
バインダー樹脂（Ｂ１−１）
下記（ａ−１）と（ｂ−１）を共重合させて得られる共重合体に、（ｃ−１）を反応させ、次いで（ｄ）を反応させて得られる樹脂
（ａ−１）：炭素数２〜４の環状エーテル骨格及びエチレン性不飽和結合を有する単量体
（ｂ−１）：（ａ−１）と共重合可能な不飽和結合を有し、(ａ)とは異なる単量体
（ｃ−１）：不飽和カルボン酸及び不飽和カルボン酸無水物からなる群から選ばれる少なくとも１種
（ｄ）：多塩基酸無水物
バインダー樹脂（Ｂ１−２）
下記（ａ−２）と（ｂ−２）を共重合させて得られる共重合体に、（ｃ−２）を反応させて得られる樹脂
（ａ−２）：不飽和カルボン酸及び不飽和カルボン酸無水物からなる群から選ばれる少なくとも１種
（ｂ−２）：（ａ−２）と共重合可能な不飽和結合を有し、(ａ−２)とは異なる単量体
（ｃ−２）：炭素数２〜４の環状エーテル骨格及びエチレン性不飽和結合を有する単量体
バインダー樹脂（Ｂ１−３）
下記（ａ−３）、（ｂ−３）および（ｃ−３）を共重合することによって得られた共重合体の側鎖水酸基に、（ｄ−３）のイソシアネート基を反応させて得られる樹脂
（ａ−３）：水酸基を有するエチレン性不飽和単量体
（ｂ−３）：カルボキシル基を有する不飽和一塩基酸であって、(ａ−３)とは異なる単量体
（ｃ−３）：（ａ−３）および（ｂ−３）と共重合可能な不飽和結合を有し、(ａ−３)および（ｂ−３）とは異なる単量体
（ｄ−３）：イソシアネート基を有するエチレン性不飽和単量体
【００１０】
また、本発明は、キナクリドン系顔料がＣ．Ｉ．ピグメントレッド１２２であることを特徴とする前記のカラーフィルタ用着色組成物に関する。
【００１１】
また、本発明は、感光性樹脂（Ｂ１）が（Ｂ１−１）および／または（Ｂ１−２）を含有し、（ｂ−１）および／または（ｂ−２）が、トリシクロデカン骨格およびトリシクロデセン骨格から選ばれる少なくとも１種の骨格と、エチレン性不飽和結合とを有する化合物を含むことを特徴とする前記のカラーフィルタ用着色組成物に関する。
【００１２】
また、本発明は、感光性樹脂（Ｂ１）が（Ｂ１−３）を含有し、（ａ−３）が、ヒドロキシアルキル（メタ）アクリレート、グリセロール（メタ）アクリレート、シクロヘキサンジメタノールモノ（メタ）アクリレート、ポリ（アルキレンオキシ）（メタ）アクリレート、およびポリ（アルキレンオキシカルボニル）（メタ）アクリレートの群から選ばれる少なくとも１種であることを特徴とする前記カラーフィルタ用着色組成物に関する。
また、本発明は、バインダー樹脂（Ｂ）１００重量部中、感光性樹脂（Ｂ１）が３０〜８０重量部であることを特徴とする前記カラーフィルタ用着色組成物に関する。
【００１３】
また、本発明は、炭素数２以上のアルキレンオキシ基を有する多官能光硬化性化合物（Ｃ２）が、３つ以上の光硬化性官能基を有し、かつ炭素数２または３個のアルキレンオキシ基を有することを特徴とする前記カラーフィルタ用着色組成物に関する。
【００１４】
また、本発明は、炭素数２以上のアルキレンオキシ基を有する多官能光硬化性化合物（Ｃ２）が、ペンタエリスリトール誘導体、ジペンタエリスリトール誘導体およびトリメチロールプロパン誘導体から選ばれる少なくとも１種を含むことを特徴とする前記のカラーフィルタ用着色組成物に関する。
【００１５】
また、本発明は、炭素数２以上のアルキレンオキシ基を有する多官能光硬化性化合物（Ｃ２）が、一般式（ｉ）、（ｉｉ）および（ｉｉｉ）で表される化合物から選ばれる少なくとも１種を含むことを特徴とする前記のカラーフィルタ用着色組成物に関する。
一般式（ｉ）  Ｘ−Ｃ−[ＣＨ２−Ｏ−（Ｙ）ｎ−Ｚ１]３
一般式（ｉｉ）  Ｃ−[ＣＨ２−Ｏ−（Ｙ）ｎ−Ｚ１]４    
一般式（ｉｉｉ）
【化１】
2018105911.tif 000002
〔一般式（ｉ）、（ｉｉ）および（ｉｉｉ）中、Ｘは各々独立に、炭素数２〜１０のアルキル基、Ｙは炭素数１〜１０のアルキレンオキシ基、Ｚ１、Ｚ２、Ｚ３、Ｚ４、Ｚ５、Ｚ６は水素原子、アクリロイル基、またはメタクリロイル基を表す。一般式（ｉ）中、アクリロイル基及びメタアクリロイル基の合計は３個であり、ｎは、各々独立に０〜１０の整数を表し、分子中のｎの合計は１〜３０の整数である。一般式（ｉｉ）中、アクリロイル基及びメタアクリロイル基の合計は４個であり、ｎは、各々独立に０〜１０の整数を表し、分子中のｎの合計は１〜４０の整数である。一般式（ｉｉｉ）中、アクリロイル基及びメタクリロイル基の合計は５個又は６個であり、ｎは、各々独立に０〜１０の整数を表し、分子中のｎの合計は１〜６０の整数である。〕
【００１６】
また、本発明は、さらに色素誘導体（Ｆ）および／または分散剤（Ｇ）を含有することを特徴とする前記カラーフィルタ用着色組成物に関する。
また、本発明は、重合開始剤（Ｄ）が、オキシムエステル系光重合開始剤であることを特徴とする前記カラーフィルタ用着色組成物に関する。
【００１７】
また、本発明は、重合開始剤（Ｄ）の重量Ｉと重合性化合物（Ｃ）の重量Ｍとの比率Ｉ／Ｍが、０．０１〜０．２０であることを特徴とする前記カラーフィルタ用着色組成物に関する。
【００１８】
また、本発明は、重合性化合物（Ｃ）の重量Ｍとバインダー樹脂（Ｂ）の重量Ｐとの比率Ｍ／Ｐが、０．３０〜０．５０であることを特徴とする前記カラーフィルタ用着色組成物に関する。
【００１９】
また、本発明は、さらに、熱硬化性化合物（Ｈ）を含むことを特徴とする前記カラーフィルタ用着色組成物に関する。
【００２０】
また、本発明は、熱硬化性化合物（Ｈ）がエポキシ化合物、メラミン化合物であることを特徴とする前記カラーフィルタ用着色組成物に関する。
【００２１】
また、本発明は、前記カラーフィルタ用着色組成物を用いて形成されるカラーフィルタに関する。
【発明の効果】
【００２２】
本発明によれば、上記顔料とバインダー樹脂、重合性化合物、重合開始剤を組み合わせることによって、現像速度が速く、残渣の少ないカラーフィルタを提供することができる。
【発明を実施するための形態】
【００２３】
以下、本発明を詳細に説明する。なお、本明細書における「Ｃ．Ｉ．」とは、カラーインデックスを意味する。
【００２４】
＜着色剤（Ａ）＞
本発明のカラーフィルタ用着色組成物は、着色剤としてキナクリドン系顔料を含有することを特徴とする。
（キナクリドン系顔料（Ａ））
本発明のキナクリドン系顔料（Ａ）としては、一般に市販されているキナクリドン系のマゼンタ色有機顔料を単独でまたは２種類以上混合して用いることができ、染料、天然色素、無機顔料を併用することができる。キナクリドン系マゼンタ色顔料は、ソルトミリング、アシッドペースティング等により微細化したものであってもよい。
【００２５】
キナクリドン系マゼンタ色顔料は、キナクリドン系以外のマゼンタ色顔料と比較して、熱、光、溶剤等に対する耐性に優れ、顔料の置かれる環境の違いによる色や構造変化がほぼない点や、顔料自体が安価で作製できる点、さらに顔料生産等の工程が安定している点の全てに置いて優れている。特に、カラーインデックスナンバーが、Ｃ．Ｉ．ピグメントレット１２２の顔料は、顔料を透過する光の波長の範囲と顔料が吸収する光の波長の範囲が、マゼンタ色、シアン色、エロー色のフィルタセグメントからなるカラー撮像素子に装着されるカラーフィルタとして最適であり、これらのうち少なくとも1種の顔料を使用することが好ましい。
【００２６】
キナクリドン系顔料（Ａ）の成分の濃度は固形分中２０〜７０重量％であることが好ましく、より好ましくは４０〜５０重量％である。
【００２７】
（その他の着色剤）
本発明のその他の着色剤については、有機または無機の顔料を、単独でまたは２種類以上混合して用いることができる。顔料のなかでは、発色性が高く、且つ耐熱性の高い顔料が好ましく、通常は有機顔料が用いられる。以下に、本発明の着色組成物に使用可能な有機顔料の具体例を、カラーインデックス番号で示す。
【００２８】
これらの有機顔料として具体的には、赤色顔料として、例えば、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１ ０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６などを挙げることができる。赤色顔料と同様にはたらくオレンジ色顔料としては、例えばＣ．Ｉ．ピグメント オレンジ３６、３８、４３、５１、５５、５９、６１等のオレンジ色顔料を用いることができる。これらの中でも、高着色力を得る観点から、赤色顔料としてＣ．Ｉ．ピグメントレッド２５４、Ｃ．Ｉ．ピグメントレッド１７７を用いることが特に好ましいものである。
【００２９】
青色顔料としては、例えばＣ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９などを挙げることができる。これらの中でも高着色力を得る観点から、好ましくはＣ．Ｉ．ピグメントブルー１５、１５：１、１５：２、１５：３、１５：４、または１５：６であり、更に好ましくはＣ．Ｉ．ピグメントブルー１５：３、Ｃ．Ｉ．ピグメントブルー１５：６である。
【００３０】
緑色顔料としては、例えばＣ．Ｉ．ピグメントグリーン１、２、４、７、８、１０、１３、１４、１５、１７、１８、１９、２６、３６、４５、４８、５０、５１、５４、５５または５８を挙げることができる。これらの中でも、高着色力を得るから、好ましくはＣ．Ｉ．ピグメントグリーン７、３６または５８である。
【００３１】
黄色顔料としては、例えばＣ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８などを挙げることができる。これらの中でも、高着色力をを得る観点から、好ましくはＣ．Ｉ．ピグメントイエロー８３、１１７、１２９、１３８、１３９、１５０、１５４、１５５、１８０、または１８５であり、更に好ましくはＣ．Ｉ．ピグメントイエロー８３、１３８、１３９、１５０、または１８５である。
【００３２】
紫色顔料としては、例えばＣ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０などを挙げることができる。これらの中でも、高着色力を得る観点から、好ましくはＣ．Ｉ．ピグメントバイオレット１９、または２３であり、更に好ましくはＣ．Ｉ．ピグメントバイオレット２３である。
【００３３】
また、無機顔料としては、硫酸バリウム、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、チタンブラック、合成鉄黒、酸化チタン、四酸化鉄などの金属酸化物粉、金属硫化物粉、金属粉等が挙げられる。無機顔料は、彩度と明度のバランスを取りつつ良好な塗布性、感度、現像性等を確保するために、有機顔料と組み合わせて用いられる。
【００３４】
本発明の着色組成物には、調色のため、耐熱性を低下させない範囲内で染料を含有させることができる。
【００３５】
本発明の着色組成物の全不揮発成分を基準（１００重量％）として、好ましい顔料成分の濃度は、充分な色再現性を得る観点から１０重量％以上であり、より好ましくは１５重量％以上であり、最も好ましくは２０重量％以上である。また、感光性着色組成物の安定性が良くなることから、好ましい顔料成分の濃度は９０重量％以下であり、より好ましくは８０重量％以下であり、最も好ましくは７０重量％以下である。
【００３６】
＜バインダー樹脂（Ｂ）＞
本発明のバンイダー樹脂（Ｂ）は、感光性樹脂（Ｂ１）を含有することを特徴とする。また、感光性樹脂（Ｂ１）は、下記（Ｂ１−１）、（Ｂ１−２）、（Ｂ１−３）の少なくとも１種を含有することを特徴とする。バインダー樹脂（Ｂ１−１）は、下記（ａ−１）と（ｂ−１）を共重合させて得られる共重合体に、（ｃ−１）を反応させ、次いで（ｄ−１）を反応させて得られる樹脂である。
（ａ−１）：炭素数２〜４の環状エーテル骨格及びエチレン性不飽和結合を有する単量体
（ｂ−１）：（ａ−１）と共重合可能な不飽和結合を有し、（ａ−１）とは異なる単量体
（ｃ−１）：不飽和カルボン酸及び不飽和カルボン酸無水物からなる群から選ばれる少なくとも１種
（ｄ−１）：多塩基酸無水物
【００３７】
（ａ−１）としては、例えば、オキシラニル基及びエチレン性不飽和結合を有する単量体（ａ−１Ｘ）（以下「（ａ−１Ｘ）」という場合がある）、オキセタニル基及びエチレン性不飽和結合を有する単量体（ａ−１Ｙ）（以下「（ａ−１Ｙ）」という場合がある）、テトラヒドロフリル基及びエチレン性不飽和結合を有する単量体（ａ−１Ｚ）（以下「（ａ−３）」という場合がある）などが挙げられる。
【００３８】
（ａ−１Ｘ）としては、例えば、鎖式オレフィンをエポキシ化した構造とエチレン性不飽和結合とを有する単量体（ａ−１１）（以下「（ａ−１１）」という場合がある）、シクロアルケンをエポキシ化した構造とエチレン性不飽和結合とを有する単量体（ａ−１２）（以下「（ａ−１２）」という場合がある）が挙げられる。
（ａ−１Ｘ）としては、オキシラニル基と（メタ）アクリロイルオキシ基とを有する単量体が好ましく、（メタ）アクリロイルオキシ基を有する（ａ−１２）がさらに好ましい。  ここで、本明細書において、「（メタ）アクリロイルオキシ基」とは、アクリロイルオキシ基及びメタアクリロイルオキシ基からなる群から選ばれる少なくとも１種を表す。「（メタ）アクリロイル」及び「（メタ）アクリレート」等の表記も同様の意味を有する。
【００３９】
（ａ−１１）としては、具体的には、グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン、２，４，６−トリス（グリシジルオキシメチル）スチレン、特開平７−２４８６２５号公報に記載される化合物等が挙げられる。
【００４０】
（ａ−１２）としては、ビニルシクロヘキセンモノオキサイド、１，２−エポキシ−４−ビニルシクロヘキサン（例えば、セロキサイド２０００；ダイセル化学工業（株）製）、３，４−エポキシシクロヘキシルメチルアクリレート（例えば、サイクロマーＡ４００；ダイセル化学工業（株）製）、３，４−エポキシシクロヘキシルメチルメタアクリレート（例えば、サイクロマーＭ１００；ダイセル化学工業（株）製）、式（Ｉ）で表される化合物、式（ＩＩ）で表される化合物等が挙げられる。
【００４１】
【化２】
2018105911.tif 000003
【００４２】
［式（Ｉ）及び式（ＩＩ）において、Ｒ１及びＲ２は、互いに独立に、水素原子、又は炭素数１〜４のアルキル基を表し、該アルキル基に含まれる水素原子はヒドロキシ基で置換されていてもよい。
Ｘ１及びＸ２は、互いに独立に、単結合、−Ｒ３−、＊−Ｒ３−Ｏ−、＊−Ｒ３−Ｓ−、＊−Ｒ３−ＮＨ−を表す。
Ｒ３は、炭素数１〜６のアルカンジイル基を表す。
＊は、Ｏとの結合手を表す。］
【００４３】
炭素数１〜４のアルキル基としては、具体的には、メチル基、エチル基、ｎ−プロピル基、イソプロピル基、ｎ−ブチル基、ｓｅｃ−ブチル基、ｔｅｒｔ−ブチル基等が挙げられる。
ヒドロキシ基で置換されたアルキル基としては、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基等が挙げられる。
Ｒ１及びＲ２としては、好ましくは水素原子、メチル基、ヒドロキシメチル基、１−ヒドロキシエチル基、２−ヒドロキシエチル基が挙げられ、より好ましくは水素原子、メチル基が挙げられる。
【００４４】
アルカンジイル基としては、メチレン基、エチレン基、プロパン−１，２−ジイル基、プロパン−１，３−ジイル基、ブタン−１，４−ジイル基、ペンタン−１，５−ジイル基、ヘキサン−１，６−ジイル基等が挙げられる。
Ｘ１及びＸ２としては、好ましくは単結合、メチレン基、エチレン基、＊−ＣＨ２−Ｏ−（＊はＯとの結合手を表す）基、＊−ＣＨ２ＣＨ２−Ｏ−基が挙げられ、より好ましくは単結合、＊−ＣＨ２ＣＨ２−Ｏ−基が挙げられる。
【００４５】
式（Ｉ）で表される化合物として、式（Ｉ−１）〜式（Ｉ−１５）で表される化合物等が挙げられる。好ましくは式（Ｉ−１）、式（Ｉ−３）、式（Ｉ−５）、式（Ｉ−７）、式（Ｉ−９）、式（Ｉ−１１）〜式（Ｉ−１５）のいずれかで表される化合物が挙げられる。より好ましくは式（Ｉ−１）、式（Ｉ−７）、式（Ｉ−９）、式（Ｉ−１５）のいずれかで表される化合物が挙げられる。
【００４６】
【化３】
2018105911.tif 000004
【００４７】
式（ＩＩ）で表される化合物としては、式（ＩＩ−１）〜式（ＩＩ−１５）で表される化合物等が挙げられる。好ましくは式（ＩＩ−１）、式（ＩＩ−３）、式（ＩＩ−５）、式（ＩＩ−７）、式（ＩＩ−９）、式（ＩＩ−１１）〜式（ＩＩ−１５）のいずれかで表される化合物が挙げられる。より好ましくは式（ＩＩ−１）、式（ＩＩ−７）、式（ＩＩ−９）、式（ＩＩ−１５）のいずれかで表される化合物が挙げられる。
【００４８】
【化４】
2018105911.tif 000005
【００４９】
式（Ｉ）で表される化合物及び式（ＩＩ）で表される化合物は、それぞれ単独で用いることができる。また、それらは、任意の比率で混合することができる。混合する場合、その混合比率はモル比で、好ましくは式（Ｉ）：式（ＩＩ）で、５：９５〜９５：５、より好ましくは１０：９０〜９０：１０、とりわけ好ましくは２０：８０〜８０：２０である。
【００５０】
（ａ−１Ｙ）としては、オキセタニル基と（メタ）アクリロイルオキシ基とを有する単量体であることが好ましい。（ａ−１Ｙ）としては、例えば、３−メチル−３−（メタ）アクリロイルオキシメチルオキセタン、３−エチル−３−（メタ）アクリロイルオキシメチルオキセタン、３−メチル−３−（メタ）アクリロイルオキシエチルオキセタン、３−エチル−３−（メタ）アクリロイルオキシエチルオキセタン等が挙げられる。
【００５１】
（ａ−１Ｚ）としては、テトラヒドロフリル基と（メタ）アクリロイルオキシ基とを有する単量体がより好ましい。（ａ−１Ｚ）としては、具体的には、テトラヒドロフルフリルアクリレート（例えば、ビスコートＶ＃１５０、大阪有機化学工業（株）製）、テトラヒドロフルフリルメタクリレート等が挙げられる。
【００５２】
（ｂ−１）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート等の（メタ）アクリル酸アルキルエステル類；
シクロヘキシル（メタ）アクリレート、２−メチルシクロヘキシル（メタ）アクリレート、トリシクロ［５．２．１．０2,6］デカン−８−イル（メタ）アクリレート（当該技術分野では、慣用名として、ジシクロペンタニル（メタ）アクリレートといわれている。）、ジシクロペンタニルオキシエチル（メタ）アクリレート、イソボルニル（メタ）アクリレート等の（メタ）アクリル酸環状アルキルエステル類；
【００５３】
フェニル（メタ）アクリレート、ベンジル（メタ）アクリレート等の（メタ）アクリル酸アリール又はアラルキルエステル類；マレイン酸ジエチル、フマル酸ジエチル、イタコン酸ジエチル等のジカルボン酸ジエステル；２−ヒドロキシエチル（メタ）アクリレート、２−ヒドロキシプロピル（メタ）アクリレート等のヒドロキシアルキルエステル類；
【００５４】
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン、５，６−ビス（シクロヘキシルオキシカルボニル）ビシクロ［２．２．１］ヘプト−２−エン等のビシクロ不飽和化合物類；
【００５５】
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート、Ｎ−（９−アクリジニル）マレイミド等のジカルボニルイミド誘導体類；
【００５６】
スチレン、α−メチルスチレン、ｍ−メチルスチレン、ｐ−メチルスチレン、ビニルトルエン、ｐ−メトキシスチレン、アクリロニトリル、メタクリロニトリル、塩化ビニル、塩化ビニリデン、アクリルアミド、メタクリルアミド、酢酸ビニル、１，３−ブタジエン、イソプレン、２，３−ジメチル−１，３−ブタジエン等が挙げられる。
【００５７】
また、（ｂ−１）としては、トリシクロデカン骨格及びトリシクロデセン骨格からなる群から選ばれる少なくとも１種の骨格と、エチレン性不飽和結合とを有する化合物（ｂ１）（以下「（ｂ１）」という場合がある）が挙げられる。
（ｂ−１）が（ｂ１）である場合、現像によるパターンの膜減りを抑制することができる。ここで、本明細書中における「トリシクロデカン骨格」及び「トリシクロデセン骨格」とは、それぞれ以下の構造（それぞれ、結合手は任意のカ所である）をいう。
【００５８】
【化５】
2018105911.tif 000006
【００５９】
（ｂ１）として、具体的には、ジシクロペンタニル（メタ）アクリレート、ジシクロペンテニル(メタ)アクリレート、ジシクロペンタニルオキシエチル(メタ)アクリレート、ジシクロペンテニルオキシエチル(メタ)アクリレートが挙げられる。
【００６０】
（ｂ−１）は、それぞれ単独でまたは２種以上を組み合わせて用いることができる。
【００６１】
（ｂ−１）を、２種以上組み合わせて用いる場合、少なくとも１種は、上記ｂ１であることが好ましく、他の１種は、上記ｂにおけるフェニル（メタ）アクリレート、ベンジル（メタ）アクリレート等アラルキルエステル類（以下「（ｂ２）」という場合がある））であることが好ましい。
【００６２】
（ａ−１）、（ｂ１）および（ｂ２）を共重合させて得られる共重合体において、各単量体に由来する構成単位の比率が、（ａ−１）、（ｂ１）および（ｂ２）を共重合させて得られる共重合体の比率に対して、以下の範囲にあることが好ましい。
（ａ−１）に由来する構成単位：１０〜９０モル％（より好ましくは３０〜８０モル％）
（ｂ１）に由来する構成単位：１０〜８０モル％（より好ましくは１０〜６０モル％）
（ｂ２）に由来する構成単位：１０〜６０モル％（より好ましくは１０〜４０モル％）
但し、（ａ−１）、（ｂ１）および（ｂ２）の合計は、１００モル％以下とする。前記構成比率が、上記範囲にあると、硬化性がより良好となる傾向がある。
【００６３】
（ｃ−１）としては、具体的には、アクリル酸、メタクリル酸、クロトン酸、ｏ−ビニル安息香酸、ｍ−ビニル安息香酸、ｐ−ビニル安息香酸等の不飽和モノカルボン酸類；
マレイン酸、フマル酸、シトラコン酸、メサコン酸、イタコン酸、３‐ビニルフタル酸、４−ビニルフタル酸、３，４，５，６−テトラヒドロフタル酸、１，２，３，６−テトラヒドロフタル酸、ジメチルテトラヒドロフタル酸、１、４−シクロヘキセンジカルボン酸等の不飽和ジカルボン酸類；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等のカルボキシ基を含有するビシクロ不飽和化合物類；
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物（ハイミック酸無水物）等の不飽和ジカルボン酸類無水物；
【００６４】
こはく酸モノ〔２−（メタ）アクリロイルオキシエチル〕、フタル酸モノ〔２−（メタ）アクリロイルオキシエチル〕等の２価以上の多価カルボン酸の不飽和モノ〔（メタ）アクリロイルオキシアルキル〕エステル類；
α−（ヒドロキシメチル）アクリル酸のような、同一分子中にヒドロキシ基及びカルボキシ基を含有する不飽和アクリレート類等が挙げられる。
これらのうち、アクリル酸、メタクリル酸、無水マレイン酸等が共重合反応性の点やアルカリ溶解性の点から好ましく用いられる。
【００６５】
（ｃ−１）の付加量は、仕込み値換算で、（ａ−１）、（ｂ１）および（ｂ２）を共重合させて得られる共重合体に対して、１０〜６０質量％が好ましく、３０〜４０質量％がより好ましい。
【００６６】
（ｄ）としては、公知のものが使用でき、無水マレイン酸、無水コハク酸、無水イタコン酸、無水フタル酸、テトラヒドロ無水フタル酸、ヘキサヒドロ無水フタル酸、無水クロレンド酸等の二塩基酸無水物；無水トリメリット酸、無水ピロメリット酸、ベンゾフェノンテトラカルボン酸無水物、ビフェニルテトラカルボン酸無水物等の多塩基酸無水物が挙げられる。中でも現像性の観点から、好ましくは、テトラヒドロ無水フタル酸または無水コハク酸がよい。
【００６７】
（ｄ）の付加反応は、常法によって行われる。（ｄ）の付加量は、感光基導入時に生成した水酸基の５〜１００％、好ましくは３０〜１００％である。（ｄ）の付加量が５％未満の場合は、希アルカリへの溶解性が低下する。
【００６８】
バインダー樹脂（Ｂ１−２）は、下記（ａ−２）と（ｂ−２）を共重合させて得られる共重合体に、（ｃ−２）を反応させて得られる樹脂である。
（ａ−２）：不飽和カルボン酸及び不飽和カルボン酸無水物からなる群から選ばれる少なくとも１種
（ｂ−２）：（ａ−２）と共重合可能な不飽和結合を有し、（ａ−２）とは異なる単量体
（ｃ−２）：炭素数２〜４の環状エーテル骨格及びエチレン性不飽和結合を有する単量体
【００６９】
（ａ−２）としては、具体的には、アクリル酸、メタクリル酸、クロトン酸、ｏ−ビニル安息香酸、ｍ−ビニル安息香酸、ｐ−ビニル安息香酸等の不飽和モノカルボン酸類；
マレイン酸、フマル酸、シトラコン酸、メサコン酸、イタコン酸、３‐ビニルフタル酸、４−ビニルフタル酸、３，４，５，６−テトラヒドロフタル酸、１，２，３，６−テトラヒドロフタル酸、ジメチルテトラヒドロフタル酸、１、４−シクロヘキセンジカルボン酸等の不飽和ジカルボン酸類；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等のカルボキシ基を含有するビシクロ不飽和化合物類；
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物（ハイミック酸無水物）等の不飽和ジカルボン酸類無水物；
【００７０】
こはく酸モノ〔２−（メタ）アクリロイルオキシエチル〕、フタル酸モノ〔２−（メタ）アクリロイルオキシエチル〕等の２価以上の多価カルボン酸の不飽和モノ〔（メタ）アクリロイルオキシアルキル〕エステル類；
α−（ヒドロキシメチル）アクリル酸のような、同一分子中にヒドロキシ基及びカルボキシ基を含有する不飽和アクリレート類等が挙げられる。
これらのうち、アクリル酸、メタクリル酸、無水マレイン酸等が共重合反応性の点やアルカリ溶解性の点から好ましく用いられる。
【００７１】
（ｂ−２）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート等の（メタ）アクリル酸アルキルエステル類；
シクロヘキシル（メタ）アクリレート、２−メチルシクロヘキシル（メタ）アクリレート、トリシクロ［５．２．１．０2,6］デカン−８−イル（メタ）アクリレート（当該技術分野では、慣用名として、ジシクロペンタニル（メタ）アクリレートといわれている。
）、ジシクロペンタニルオキシエチル（メタ）アクリレート、イソボルニル（メタ）アクリレート等の（メタ）アクリル酸環状アルキルエステル類；
【００７２】
フェニル（メタ）アクリレート、ベンジル（メタ）アクリレート等の（メタ）アクリル酸アリール又はアラルキルエステル類；
マレイン酸ジエチル、フマル酸ジエチル、イタコン酸ジエチル等のジカルボン酸ジエステル；
２−ヒドロキシエチル（メタ）アクリレート、２−ヒドロキシプロピル（メタ）アクリレート等のヒドロキシアルキルエステル類；
【００７３】
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン、５，６−ビス（シクロヘキシルオキシカルボニル）ビシクロ［２．２．１］ヘプト−２−エン等のビシクロ不飽和化合物類；
【００７４】
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート、Ｎ−（９−アクリジニル）マレイミド等のジカルボニルイミド誘導体類；
【００７５】
スチレン、α−メチルスチレン、ｍ−メチルスチレン、ｐ−メチルスチレン、ビニルトルエン、ｐ−メトキシスチレン、アクリロニトリル、メタクリロニトリル、塩化ビニル、塩化ビニリデン、アクリルアミド、メタクリルアミド、酢酸ビニル、１，３−ブタジエン、イソプレン、２，３−ジメチル−１，３−ブタジエン等が挙げられる。
【００７６】
また、（ｂ−２）としては、トリシクロデカン骨格及びトリシクロデセン骨格からなる群から選ばれる少なくとも１種の骨格と、エチレン性不飽和結合とを有する化合物（ｂ２−１）（以下「（ｂ２−１）」という場合がある）が挙げられる。
（ｂ−２）が（ｂ２−１）である場合、現像によるパターンの膜減りを抑制することができる。
【００７７】
（ｂ２−１）として、具体的には、ジシクロペンタニル（メタ）アクリレート、ジシクロペンテニル(メタ)アクリレート、ジシクロペンタニルオキシエチル(メタ)アクリレート、ジシクロペンテニルオキシエチル(メタ)アクリレートが挙げられる。
【００７８】
（ｂ−２）は、それぞれ単独でまたは２種以上を組み合わせて用いることができる。
【００７９】
（ｂ−２）を、２種以上組み合わせて用いる場合、少なくとも１種は、上記ｂ１であることが好ましく、他の１種は、フェニル（メタ）アクリレート、ベンジル（メタ）アクリレート等アラルキルエステル類（以下「（ｂ２−２）」という場合がある））であることが好ましい。
【００８０】
（ａ−２）、（ｂ２−１）および（ｂ２−２）を共重合させて得られる共重合体において、各単量体に由来する構成単位の比率が、（ａ−２）、（ｂ２−１）および（ｂ２−２）を共重合させて得られる共重合体の比率に対して、以下の範囲にあることが好ましい。
（ａ−２）に由来する構成単位：５〜８０モル％（より好ましくは２０〜６０モル％）
（ｂ２−１）に由来する構成単位：５〜８０モル％（より好ましくは５〜２０モル％）
（ｂ２−２）に由来する構成単位：０〜９０モル％（より好ましくは１０〜７０モル％）
但し、（ａ−２）、（ｂ２−１）および（ｂ２−２）の合計は、１００モル％以下とする。前記構成比率が、上記範囲にあると、硬化性がより良好となる傾向がある。
【００８１】
（ｃ−２）としては、例えば、オキシラニル基及びエチレン性不飽和結合を有する単量体（ｃ２−１）（以下「（ｃ２−１）」という場合がある）、オキセタニル基及びエチレン性不飽和結合を有する単量体（ｃ２−２）（以下「（ｃ２−２）」という場合がある）、テトラヒドロフリル基及びエチレン性不飽和結合を有する単量体（ｃ２−３）（以下「（ｃ２−３）」という場合がある）などが挙げられる。
【００８２】
（ｃ２−１）としては、例えば、鎖式オレフィンをエポキシ化した構造とエチレン性不飽和結合とを有する単量体（ｃ２−１１）（以下「（ｃ２−１１）」という場合がある）、シクロアルケンをエポキシ化した構造とエチレン性不飽和結合とを有する単量体（ｃ２−１２）（以下「（ｃ２−１２）」という場合がある）が挙げられる。
（ｃ２−１）としては、オキシラニル基と（メタ）アクリロイルオキシ基とを有する単量体が好ましく、（メタ）アクリロイルオキシ基を有する（ｃ−１２）がさらに好ましい。  ここで、本明細書において、「（メタ）アクリロイルオキシ基」とは、アクリロイルオキシ基及びメタアクリロイルオキシ基からなる群から選ばれる少なくとも１種を表す。「（メタ）アクリロイル」及び「（メタ）アクリレート」等の表記も同様の意味を有する。
【００８３】
（ｃ２−１１）としては、具体的には、グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン、２，４，６−トリス（グリシジルオキシメチル）スチレン、特開平７−２４８６２５号公報に記載される化合物等が挙げられる。
【００８４】
（ｃ２−１２）としては、ビニルシクロヘキセンモノオキサイド、１，２−エポキシ−４−ビニルシクロヘキサン（例えば、セロキサイド２０００；ダイセル化学工業（株）製）、３，４−エポキシシクロヘキシルメチルアクリレート（例えば、サイクロマーＡ４００；ダイセル化学工業（株）製）、３，４−エポキシシクロヘキシルメチルメタアクリレート（例えば、サイクロマーＭ１００；ダイセル化学工業（株）製）式（Ｉ）で表される化合物、式（ＩＩ）で表される化合物、式（Ｉ−１）〜式（Ｉ−１５）で表される化合物等、が挙げられる。好ましくは式（Ｉ−１）、式（Ｉ−３）、式（Ｉ−５）、式（Ｉ−７）、式（Ｉ−９）、式（Ｉ−１１）〜式（Ｉ−１５）のいずれかで表される化合物、式（ＩＩ−１）〜式（ＩＩ−１５）で表される化合物等が挙げられる。
【００８５】
【化２】
2018105911.tif 000007
【００８６】
【化３】
2018105911.tif 000008
【００８７】
【化４】
2018105911.tif 000009
【００８８】
（ｃ２−２）としては、オキセタニル基と（メタ）アクリロイルオキシ基とを有する単量体であることが好ましい。（ｃ２−２）としては、例えば、３−メチル−３−（メタ）アクリロイルオキシメチルオキセタン、３−エチル−３−（メタ）アクリロイルオキシメチルオキセタン、３−メチル−３−（メタ）アクリロイルオキシエチルオキセタン、３−エチル−３−（メタ）アクリロイルオキシエチルオキセタン等が挙げられる。
【００８９】
（ｃ２−３）としては、テトラヒドロフリル基と（メタ）アクリロイルオキシ基とを有する単量体がより好ましい。（ｃ２−３）としては、具体的には、テトラヒドロフルフリルアクリレート（例えば、ビスコートＶ＃１５０、大阪有機化学工業（株）製）、テトラヒドロフルフリルメタクリレート等が挙げられる。
【００９０】
（ｃ２−２）の付加量は、仕込み値換算で、（ａ−２）、（ｂ１）および（ｂ２）を共重合させて得られる共重合体に対して、１０〜６０質量％が好ましく、１５〜４０質量％がより好ましい。
【００９１】
バインダー樹脂（Ｂ１−３）は、下記（ａ−３）、（ｂ−３）および（ｃ−３）を共重合させて得られる共重合体に、（ｄ−３）のイソシアネート基を反応させて得られる樹脂である。
（ａ−３）：水酸基を有するエチレン性不飽和単量体
（ｂ−３）：カルボキシル基を有する不飽和一塩基酸であって、(ａ−３)とは異なる単量体
（ｃ−３）：（ａ−３）および（ｂ−３）と共重合可能な不飽和結合を有し、(ａ−３)および（ｂ−３）とは異なる単量体
（ｄ−３）：イソシアネート基を有するエチレン性不飽和単量体
【００９２】
（ａ−３）としては、例えば、ヒドロキシエチル（メタ）アクリレート、２−若しくは３−ヒドロキシプロピル（メタ）アクリレート、２−若しくは３−若しくは4−ヒドロキシブチル（メタ）アクリレート、グリセロール（メタ）アクリレート、又はシクロヘキサンジメタノールモノ（メタ）アクリレート等のヒドロキシアルキルメタアクリレート類が挙げられ、これらは、単独で用いても、２種類以上を併用して用いてもかまわない。また、上記ヒドロキシアルキル（メタ）アクリレートに、エチレンオキシド、プロピレンオキシド、及び／又はブチレンオキシド等を付加重合させたポリエーテルモノ（メタ）アクリレートや、ポリγ−バレロラクトン、ポリε−カプロラクトン、及び／又はポリ１２−ヒドロキシステアリン酸等を付加したポリエステルモノ（メタ）アクリレート、ポリ（アルキレンオキシ）（メタ）アクリレート、およびポリ（アルキレンオキシカルボニル）（メタ）アクリレートも使用できる。特にヒドロキシアルキル（メタ）アクリレート、グリセロール（メタ）アクリレート、シクロヘキサンジメタノールモノ（メタ）アクリレート、ポリ（アルキレンオキシ）（メタ）アクリレート、およびポリ（アルキレンオキシカルボニル）（メタ）アクリレートが好ましい。
【００９３】
（ｂ−３）としては、例えば、アクリル酸、メタクリル酸、クロトン酸、ビニル酢酸、アクリロキシプロピオン酸、ｏ−、ｍ−、ｐ−ビニル安息香酸、（メタ）アクリル酸のα位ハロアルキル、アルコキシル、ハロゲン、ニトロ、シアノ置換体等のモノカルボンが挙げられるが、これらに限定することなく、２種類以上併用することもできる。
【００９４】
（ｃ−３）としては、例えばスチレン、α−メチルスチレン、ｍ−メチルスチレン、ｐ−メチルスチレン、ビニルトルエン、ｐ−メトキシスチレン、アクリロニトリル、メタクリロニトリル、塩化ビニル、塩化ビニリデン、アクリルアミド、メタクリルアミド、酢酸ビニル、１，３−ブタジエン、イソプレン、２，３−ジメチル−１，３−ブタジエン、エポキシ基を有するエチレン性不飽和単量体、例えば、グリシジル（メタ）アクリレート、メチルグリシジル（メタ）アクリレート、２−グリシドキシエチル（メタ）アクリレート、３，４−エポキシブチル（メタ）アクリレート、及び３，４−エポキシシクロヘキシル（メタ）アクリレート、（メタ）アクリル酸アルキルエステル類、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、（メタ）アクリル酸環状アルキルエステル類、例えばシクロヘキシル（メタ）アクリレート、２−メチルシクロヘキシル（メタ）アクリレート、トリシクロ［５．２．１．０2,6］デカン−８−イル（メタ）アクリレート（当該技術分野では、慣用名として、ジシクロペンタニル（メタ）アクリレートといわれている。）、ジシクロペンタニルオキシエチル（メタ）アクリレート、イソボルニル（メタ）アクリレート、（メタ）アクリル酸アリール又はアラルキルエステル類、例えばフェニル（メタ）アクリレート、ベンジル（メタ）アクリレート、ヒドロキシアルキルエステル類、例えばマレイン酸ジエチル、フマル酸ジエチル、イタコン酸ジエチル等のジカルボン酸ジエステル；２−ヒドロキシエチル（メタ）アクリレート、２−ヒドロキシプロピル（メタ）アクリレート、ビシクロ不飽和化合物類、例えば、ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシ���ロ［２．２．１］ヘプト−２−エン、５，６−ビス（シクロヘキシルオキシカルボニル）ビシクロ［２．２．１］ヘプト−２−エン、ジカルボニルイミド誘導体類、例えばＮ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート、Ｎ−（９−アクリジニル）マレイミド、等が挙げられるが、これらに限定することなく、２種類以上併用することもできる。
【００９５】
（ｄ−３）としては、例えば、２−（メタ）アクリロイルオキシエチルイソシアネート、又は１，１−ビス〔メタアクリロイルオキシ〕エチルイソシアネート等が挙げられるが、これらに限定することなく、２種類以上併用することもできる。
【００９６】
キナクリドン系顔料を分散させるためには、バインダー樹脂（Ｂ）の重量平均分子量（Ｍｗ）は１０，０００〜１００，０００の範囲が好ましく、より好ましくは８，０００〜３０，０００の範囲である。また数平均分子量（Ｍｎ）は５，０００〜５０，０００の範囲が好ましく、Ｍｗ／Ｍｎの値は１０以下であることが好ましい。
【００９７】
本発明の感光性樹脂（Ｂ１）は、酸価７０〜２００ｍｇＫＯＨ／ｇであることを特徴とする。キナクリドン系顔料の分散性、安定性、現像性、及び耐熱性の観点から、着色材吸着基及び現像時のアルカリ可溶性基として働くカルボキシル基、着色材担体及び溶剤に対する親和性基として働く脂肪族基及び芳香族基のバランスが、顔料の分散性、塗膜における現像液浸透性、未硬化部分の現像液溶解性、さらには耐久性にとって重要である。酸価７０〜１５０ｍｇＫＯＨ／ｇの樹脂を用いることが好ましい。酸価が、７０ｍｇＫＯＨ／ｇ未満では、現像液に対する溶解性が悪く、微細パターン形成するのが困難である。また２００ｍｇＫＯＨ／ｇを超えると、パターン剥れが発生して微細パターンが残らなくなる場合がある。
【００９８】
バインダー樹脂（Ｂ）は、成膜性および諸耐性が良好なことから、キナクリドン系顔料の全重量１００重量部に対して、３０重量部以上の量で用いることが好ましく、着色材濃度が高く、良好な色特性を発現できることから、５００重量部以下の量で用いることが好ましい。より好ましくは１００〜４００重量部、さらに好ましくは１６０〜３２０重量部である。このような顔料の構成比率により色度領域を広げることができる。また、現像性良好、残渣が発生しないためには、バインダー樹脂（Ｂ）１００重量部に対して感光性樹脂（Ｂ１）が３０〜８０重量部であることが好ましい。
【００９９】
＜重合性化合物（Ｃ）＞
重合性化合物（Ｃ）には、紫外線や熱などにより硬化して透明樹脂を生成するモノマーもしくはオリゴマーが含まれ、これらを単独で、または２種以上混合して用いることができる。モノマーの配合量は、着色剤の全重量を基準（１００重量％）として、５〜４００重量％であることが好ましく、光硬化性および現像性の観点から１０〜３００重量％であることがより好ましい。
【０１００】
紫外線や熱などにより硬化して透明樹脂を生成するモノマー、オリゴマーとしては、例えば、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、ジペンタエリスリトールペンタ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられるが、必ずしもこれらに限定されるものではない。
【０１０１】
＜酸性基を有する重合性化合物（Ｃ１）＞
光重合性化合物（Ｃ）において、酸性基を有する重合性化合物であることが、現像性などの点で好ましい。酸基を有する重合性化合物（Ｃ１）としては、例えば、多価アルコールと（メタ）アクリル酸との遊離水酸基含有ポリ（メタ）アクリレート類と、ジカルボン酸類とのエステル化物；多価カルボン酸と、モノヒドロキシアルキル（メタ）アクリレート類とのエステル化物等を挙げることができる。具体例としては、トリメチロールプロパンジアクリレート、トリメチロールプロパンジメタクリレート、ペンタエリスリトールトリアクリレート、ペンタエリスリトールトリメタクリレート、ジペンタエリスリトールペンタアクリレート、ジペンタエリスリトールペンタメタクリレート等のモノヒドロキシオリゴアクリレートまたはモノヒドロキシオリゴメタクリレート類と、マロン酸、こはく酸、グルタル酸、テレフタル酸等のジカルボン酸類との遊離カルボキシル基含有モノエステル化物；プロパン−１，２，３−トリカルボン酸（トリカルバリル酸）、ブタン−１，２，４−トリカルボン酸、ベンゼン−１，２，３−トリカルボン酸、ベンゼン−１，３，４−トリカルボン酸、ベンゼン−１，３，５−トリカルボン酸等のトリカルボン酸類と、２−ヒドロキシエチルアクリレート、２−ヒドロキシエチルメタクリレート、２−ヒドロキシプロピルアクリレート、２−ヒドロキシプロピルメタクリレート等のモノヒドロキシモノアクリレートまたはモノヒドロキシモノメタクリレート類との遊離カルボキシル基含有オリゴエステル化物等を挙げることができる。
これらの重合性化合物（Ｃ１）は、１種を単独で、または必要に応じて任意の比率で２種以上混合して用いることができる。
【０１０２】
また、下記一般式（２）により表わされる化合物も好ましく使用できる。
一般式（２）：
（Ｈ2Ｃ＝Ｃ(Ｒ４)ＣＯＯ）ｍ−Ｘ３−（ＯＣＯＣＨ(Ｒ４)ＣＨ２Ｓ(Ｒ５)ＣＯＯＨ）ｎ
[一般式（２）中、Ｒ４は水素原子またはメチル基、Ｒ５は炭素数１〜１２の炭化水素基、Ｘ３は（ｍ＋ｎ）価の炭素数３〜６０ の有機基、ｍは２〜１８の整数、ｎは１〜３の整数を示す。]
【０１０３】
ここで、一般式（２）で表される化合物は、例えば、以下の方法により容易に得ることができる。
（１）Ｘ３で表される有機基を与える化合物をアクリル酸とエステル化してアクリル化させた後、得られた化合物にメルカプト化合物を付加させる方法。
（２）Ｘ３で表される有機基を与える化合物をポリイソシアネート化合物で変性させた後、得られた化合物に水酸基を有するアクリレート化合物でアクリル化させた後、得られた化合物にメルカプト化合物を付加させる方法。
（３）Ｘ３で表される有機基を与える化合物をアクリル酸とエステル化してアクリル化させた後、ポリイソシアネート化合物で変性させ、得られた化合物にメルカプト化合物を付加させる方法。
【０１０４】
Ｘ３で表される有機基を与える化合物としては、ペンタエリスリトール、ペンタエリスリトールのカプロラクトン変性物、ペンタエリスリトールのポリイソシアネート変性物、及びジペンタエリスリトール、ジペンタエリスリトールのカプロラクトン変性物、ジペンタエリスリトールのポリイソシアネート変性物を挙げることができる。
【０１０５】
メルカプト化合物としては、例えば、メルカプト酢酸、２-メルカプトプロピオン酸、３−メルカプトプロピオン酸、ｏ−メルカプト安息香酸、２−メルカプトニコチン酸、メルカプトコハク酸などが挙げられる。
【０１０６】
酸基を有する重合性化合物（Ｃ１）の含有量は、バインダー樹脂１００重量部に対して、５〜５００重量部が好ましく、２０〜３００重量部がより好ましい。５重量部以上とすることで、画素強度あるいは画素表面の平滑性がより良好となり、また５００重量部以下である場合、アルカリ現像性に優れるため、画素が形成される部分以外の領域での残渣や膜残りもないために好ましい。
【０１０７】
＜炭素数２以上のアルキレンオキシ基を有する多官能光硬化性化合物（Ｃ２）＞
光重合性化合物（Ｃ）において、炭素数２以上のアルキレンオキシ基を有する多官能光硬化性化合物であることが、現像性などの点で好ましい。以下、アルキレンオキシ基を「ＡＯ基」と称することがある。  本発明における多官能光硬化性化合物の形態としては、（Ｃ２−１）炭素数２以上のＡＯ基を１つ以上有し、酸性官能基を有しない多官能光硬化性化合物、（Ｃ２−２）酸性官能基１つ以上と、炭素数２以上のＡＯ基１つ以上と、を有する多官能光硬化性化合物の２形態がある。本発明の重合性化合物（Ｃ２）は、前記（Ｃ２−１）と（Ｃ２−２）を併用してもよい。
【０１０８】
本発明における多官能光硬化性化合物（Ｃ２）としては、分子サイズが比較的小さい化合物を用いることが好ましい。特に、ポリスチレン換算重量平均分子量は３，０００未満の化合物を用いることが好ましい。
【０１０９】
多官能光硬化性化合物（Ｃ２）の光硬化性官能基の反応形式は限定されず、光ラジカル反応、光カチオン反応、光アニオン反応のいずれであってもよいが、前記光硬化性官能基としては、光ラジカル重合や光ラジカル二量化等の光ラジカル反応性基であることが好ましく、特に、（メタ）アクリロイル基等のエチレン性不飽和結合を含有する基であることが好ましい。好ましくはアクリロイル基、メタクリロイル基であり、さらに好ましくはアクリロイル基である。
【０１１０】
本発明における多官能光硬化性化合物（Ｃ２）としては、３つ以上の光硬化性官能基を有し、かつ炭素数２または３個のＡＯ基を有することが好ましい。炭素数２または３個のＡＯ基を有することによって、親水性が向上し、水系のアルカリ現像液への可溶性も向上する。そのため、光硬化性組成物において、着色剤や光重合開始剤等、硬化反応性をもたず、かつ、アルカリ可溶性でない成分を増量しても、炭素数２以上のＡＯ基を有する多官能光硬化性化合物（Ｃ２）を添加することによってアルカリ可溶性が上がるので、優れたアルカリ現像性が得られる。
【０１１１】
本発明の炭素数２以上のＡＯ基を有する多官能光硬化性化合物（Ｃ２）は、ペンタエリスリトール誘導体、ジペンタエリスリトール誘導体およびトリメチロールプロパン誘導体の群から選択される少なくとも１種を含むことが好ましい。当該化合物の光硬化性官能基により架橋密度が上がり、優れた硬化性が得られる。
【０１１２】
架橋密度を上げるためには、多官能光硬化性化合物（Ｃ２）の光硬化性官能基の数は多い方がよい。
また、前記架橋密度の観点から、炭素数２以上のＡＯ基を有する多官能光硬化性化合物（Ｃ２）中の前記光硬化性官能基の数は、３以上であることが好ましく、３〜３０がより好ましく、３〜１５が特に好ましい。また、前記架橋密度の観点から、酸性官能基を有する多官能光硬化性化合物（Ｃ２）中の光硬化性官能基の数は、３以上であることが好ましい。
【０１１３】
本発明における多官能光硬化性化合物（Ｃ２）としては、一般式（ｉ）〜（ｉｉｉ）で表される化合物の群から選択される少なくとも１種であることが好ましい。
【０１１４】
なお、一般式（ｉ）に記載される具体的な組成は以下（１）〜（１９）となる。
【０１１５】
[ＣＨ２＝ＣＨＣＯ−（ＯＣ３Ｈ６）ｎ−ＯＣＨ２]３−ＣＣＨ２ＣＨ３  （１）
[ＣＨ２＝ＣＨＣＯ−（ＯＣ２Ｈ４）ｎ−ＯＣＨ２]３−ＣＣＨ２ＣＨ３  （２）
[ＣＨ２＝ＣＨＣＯ−（ＯＣ３Ｈ６）ｎ−ＯＣＨ２]３−ＣＣＨ２ＣＨ３  （３）
[ＣＨ２＝ＣＨＣＯ−（ＯＣ４Ｈ８）ｎ−ＯＣＨ２]３−ＣＣＨ２ＣＨ３  （４）
[ＣＨ２＝ＣＨＣＯ−（ＯＣ５Ｈ１０）ｎ−ＯＣＨ２]３−ＣＣＨ２ＣＨ３  （５）
[ＣＨ２＝ＣＨＣＯ−（ＯＣ６Ｈ１２）ｎ−ＯＣＨ２]３−ＣＣＨ２ＣＨ３  （６）
[ＣＨ２＝ＣＨＣＯ−（ＯＣ７Ｈ１４）ｎ−ＯＣＨ２]３−ＣＣＨ２ＣＨ３  （７）
[ＣＨ２＝ＣＨＣＯ−（ＯＣ８Ｈ１６）ｎ−ＯＣＨ２]３−ＣＣＨ２ＣＨ３  （８）
[ＣＨ２＝ＣＨＣＯ−（ＯＣ９Ｈ１８）ｎ−ＯＣＨ２]３−ＣＣＨ２ＣＨ３  （９）
[ＣＨ２＝ＣＨＣＯ−（ＯＣ１０Ｈ２０）ｎ−ＯＣＨ２]３−ＣＣＨ２ＣＨ３  （１０）
[ＣＨ２＝ＣＨＣＯ−（ＯＣ２Ｈ４）ｎ−ＯＣＨ２]３−ＣＣＨ２Ｃ２Ｈ５  （１１）
[ＣＨ２＝ＣＨＣＯ−（ＯＣ２Ｈ４）ｎ−ＯＣＨ２]３−ＣＣＨ２Ｃ３Ｈ７  （１２）
[ＣＨ２＝ＣＨＣＯ−（ＯＣ２Ｈ４）ｎ−ＯＣＨ２]３−ＣＣＨ２Ｃ４Ｈ９  （１３）
[ＣＨ２＝ＣＨＣＯ−（ＯＣ２Ｈ４）ｎ−ＯＣＨ２]３−ＣＣＨ２Ｃ５Ｈ１１  （１４）
[ＣＨ２＝ＣＨＣＯ−（ＯＣ２Ｈ４）ｎ−ＯＣＨ２]３−ＣＣＨ２Ｃ６Ｈ１３  （１５）
[ＣＨ２＝ＣＨＣＯ−（ＯＣ２Ｈ４）ｎ−ＯＣＨ２]３−ＣＣＨ２Ｃ７Ｈ１５  （１６）
[ＣＨ２＝ＣＨＣＯ−（ＯＣ２Ｈ４）ｎ−ＯＣＨ２]３−ＣＣＨ２Ｃ８Ｈ１７  （１７）
[ＣＨ２＝ＣＨＣＯ−（ＯＣ２Ｈ４）ｎ−ＯＣＨ２]３−ＣＣＨ２Ｃ９Ｈ１９  （１８）
[ＣＨ２＝ＣＨＣＯ−（ＯＣ２Ｈ４）ｎ−ＯＣＨ２]３−ＣＣＨ２Ｃ１０Ｈ２１  （１９）
一般式（１）〜（１９）中、ｎは１〜２の整数を表す。
【０１１６】
一般式（ｉｉ）に記載される具体的な組成は以下（２０）〜（２９）となる。
【０１１７】
[ＣＨ２＝ＣＨＣＯ−（ＯＣＨ２）ｎ−ＯＣＨ２]４−Ｃ  （２０）
[ＣＨ２＝ＣＨＣＯ−（ＯＣ２Ｈ４）ｎ−ＯＣＨ２]４−Ｃ  （２１）
[ＣＨ２＝ＣＨＣＯ−（ＯＣ３Ｈ６）ｎ−ＯＣＨ２]4−Ｃ  （２２）
[ＣＨ２＝ＣＨＣＯ−（ＯＣ４Ｈ８）ｎ−ＯＣＨ２]４−Ｃ  （２３）
[ＣＨ２＝ＣＨＣＯ−（ＯＣ５Ｈ１０）ｎ−ＯＣＨ２]４−Ｃ  （２４）
[ＣＨ２＝ＣＨＣＯ−（ＯＣ６Ｈ１２）ｎ−ＯＣＨ２]４−Ｃ  （２５）
[ＣＨ２＝ＣＨＣＯ−（ＯＣ７Ｈ１４）ｎ−ＯＣＨ２]４−Ｃ  （２６）
[ＣＨ２＝ＣＨＣＯ−（ＯＣ８Ｈ１６）ｎ−ＯＣＨ２]４−Ｃ  （２７）
[ＣＨ２＝ＣＨＣＯ−（ＯＣ９Ｈ１８）ｎ−ＯＣＨ２]４−Ｃ  （２８）
[ＣＨ２＝ＣＨＣＯ−（ＯＣ１０Ｈ２０）ｎ−ＯＣＨ２]４−Ｃ  （２９）
一般式（２０）〜（２９）中、ｎは１〜２の整数を表す。
【０１１８】
一般式（ｉｉｉ）に記載される具体的な組成は以下（３０）〜（１９）となる。
【０１１９】
[[ＣＨ２＝ＣＨＣＯ−（ＯＣＨ２）ｎ−ＯＣＨ２]３−Ｃ]２ −Ｏ  （３０）
[[ＣＨ２＝ＣＨＣＯ−（ＯＣ２Ｈ４）ｎ−ＯＣＨ２]３−Ｃ]２ −Ｏ  （３１）
[[ＣＨ２＝ＣＨＣＯ−（ＯＣ３Ｈ６）ｎ−ＯＣＨ２]３−Ｃ]２ −Ｏ  （３２）
[[ＣＨ２＝ＣＨＣＯ−（ＯＣ４Ｈ８）ｎ−ＯＣＨ２]３−Ｃ]２ −Ｏ  （３３）
[[ＣＨ２＝ＣＨＣＯ−（ＯＣ５Ｈ１０）ｎ−ＯＣＨ２]３−Ｃ]２ −Ｏ  （３４）
[[ＣＨ２＝ＣＨＣＯ−（ＯＣ６Ｈ１２）ｎ−ＯＣＨ２]３−Ｃ]２ −Ｏ  （３５）
[[ＣＨ２＝ＣＨＣＯ−（ＯＣ７Ｈ１４）ｎ−ＯＣＨ２]３−Ｃ]２ −Ｏ  （３６）
[[ＣＨ２＝ＣＨＣＯ−（ＯＣ８Ｈ１６）ｎ−ＯＣＨ２]３−Ｃ]２ −Ｏ  （３７）
[[ＣＨ２＝ＣＨＣＯ−（ＯＣ９Ｈ１８）ｎ−ＯＣＨ２]３−Ｃ]２ −Ｏ  （３８）
[[ＣＨ２＝ＣＨＣＯ−（ＯＣ１０Ｈ２０）ｎ−ＯＣＨ２]３−Ｃ]２ −Ｏ  （３９）
一般式（３０）〜（３９）中、ｎは１〜２の整数を表す。
【０１２０】
式（１）〜（３９）で表される多官能光硬化性化合物の市販品としては、例えばサートマー社製のエチレンオキシ鎖を４個有する４官能アクリレートであるＳＲ−４９４イソブチレンオキシ鎖を３個有する３官能アクリレートであるＴＰＡ−３３０、東亞合成社製アロニックスＭ３１０、Ｍ３２１、Ｍ３５０、Ｍ３６０などが挙げられる。
【０１２１】
本発明の着色組成物中における、重合性化合物（Ｃ）の含有量としては、該組成物の全固形分に対して、２〜５０重量％が好ましく、２〜３０重量％がより好まく、更には２〜１５重量％がより好ましい。
前記含有量が前記範囲内であれば、本発明による効果を損なうことなく顔料の含有量をさらに増加させることができ、パターンのさらなる薄膜化及びさらなる微細化を図ることができる。また、本発明の重合性化合物（Ｃ）は、前記（Ｃ１）と（Ｃ２）を併用してもよい。
【０１２２】
本発明のカラーフィルタ用着色組成物は、現像速度が速く、残渣の少ないカラーフィルタを提供するためには重合性化合物（Ｃ）の重量Ｍとバインダー樹脂（Ｂ）の重量Ｐとの比率Ｍ／Ｐが、０．３０〜０．５０であることが好ましく、より好ましく０．３０〜０．４０が好ましい。Ｍ／Ｐが０．０．５０を上回ると重合性化合物が多すぎることによりパターン剥れが発生する。Ｍ／Ｐが０．３０を下回ると重合性化合物が少なすぎることにより残渣が発生する。
【０１２３】
＜重合開始剤（Ｄ）＞
本発明の着色組成物は、該組成物を紫外線照射により硬化させ、フォトリソグラフ法によりフィルタセグメントを形成する場合、重合開始剤等を加えて溶剤現像型あるいはアルカリ現像型着色レジスト材の形態で調製することができる。重合開始剤（Ｄ）を使用する際の配合量は、着色剤の全量を基準として、０．５〜２００重量％であることが好ましく、光硬化性および現像性の観点から１〜１５０重量％であることがより好ましい。
【０１２４】
重合開始剤（Ｄ）としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１−[４−（メチルチオ）フェニル]−２−モルフォリノプロパン−１−オン、２−（ジメチルアミノ）−２−[（４−メチルフェニル）メチル]−１−[４−（４−モルフォリニル）フェニル]−１−ブタノン、または２−ベンジル−２−ジメチルアミノ−１−（４−モルフォリノフェニル）−ブタン−１−オン等のアセトフェノン系化合物；ベンゾイン、ベンゾインメチルエーテル、ベンゾインエチルエーテル、ベンゾインイソプロピルエーテル、またはベンジルジメチルケタール等のベンゾイン系化合物；ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、または３，３’，４，４’−テトラ（ｔ−ブチルパーオキシカルボニル）ベンゾフェノン等のベンゾフェノン系化合物；チオキサントン、２−クロルチオキサントン、２−メチルチオキサントン、イソプロピルチオキサントン、２，４−ジイソプロピルチオキサントン、または２，４−ジエチルチオキサントン等のチオキサントン系化合物；２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、または２，４−トリクロロメチル−（４’−メトキシスチリル）−６−トリアジン等のトリアジン系化合物；１，２−オクタンジオン，１−〔４−（フェニルチオ）−，２−（Ｏ−ベンゾイルオキシム）〕、またはＯ−（アセチル）−Ｎ−（１−フェニル−２−オキソ−２−（４’−メトキシ−ナフチル）エチリデン）ヒドロキシルアミン等のオキシムエステル系化合物；ビス（２，４，６−トリメチルベンゾイル）フェニルホスフィンオキサイド、または２，４，６−トリメチルベンゾイルジフェニルホスフィンオキサイド等のホスフィン系化合物；９，１０−フェナンスレンキノン、カンファーキノン、エチルアントラキノン等のキノン系化合物；  ボレート系化合物；  カルバゾール系化合物；イミダゾール系化合物；あるいは、チタノセン系化合物等が用いられる。また、カラー撮像素子は薄膜化が求められるため、固形分組成中の顔料濃度が高くなる。そのため、これら重合開始剤（Ｄ）は、オキシムエステル系化合物などの高感度のものがより好ましい。
【０１２５】
これらの重合開始剤（Ｄ）は１種または必要に応じて任意の比率で２種以上混合して用いることができる。
【０１２６】
本発明のカラーフィルタ用着色組成物は、現像速度が速く、残渣の少ないカラーフィルタを提供するためには重合開始剤（Ｄ）の重量Ｉと重合性化合物（Ｃ）の重量Ｍとの比率Ｉ／Ｍが、０．０１〜０．２０であることが好ましく、より好ましくはが良い０．０５〜０．１０が好ましい。Ｉ／Ｍが０．２０を上回ると感度が高くなり、残渣が多く発生する。Ｉ／Ｍが０．０１を下回ると開始剤量が少ないことにより、パターン剥れが発生する。
【０１２７】
＜増感剤＞
さらに、本発明の着色組成物には、増感剤を含有させることができる。増感剤としては、カルコン誘導体、ジベンザルアセトン等に代表される不飽和ケトン類、ベンジルやカンファーキノン等に代表される１，２−ジケトン誘導体、ベンゾイン誘導体、フルオレン誘導体、ナフトキノン誘導体、アントラキノン誘導体、キサンテン誘導体、チオキサンテン誘導体、キサントン誘導体、チオキサントン誘導体、クマリン誘導体、ケトクマリン誘導体、シアニン誘導体、メロシアニン誘導体、オキソノ−ル誘導体等のポリメチン色素、アクリジン誘導体、アジン誘導体、チアジン誘導体、オキサジン誘導体、インドリン誘導体、アズレン誘導体、アズレニウム誘導体、スクアリリウム誘導体、ポルフィリン誘導体、テトラフェニルポルフィリン誘導体、トリアリールメタン誘導体、テトラベンゾポルフィリン誘導体、テトラピラジノポルフィラジン誘導体、フタロシアニン誘導体、テトラアザポルフィラジン誘導体、テトラキノキサリロポルフィラジン誘導体、ナフタロシアニン誘導体、サブフタロシアニン誘導体、ピリリウム誘導体、チオピリリウム誘導体、テトラフィリン誘導体、アヌレン誘導体、スピロピラン誘導体、スピロオキサジン誘導体、チオスピロピラン誘導体、金属アレーン錯体、有機ルテニウム錯体、またはミヒラーケトン誘導体、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’または４，４’−テトラ（ｔ−ブチルパーオキシカルボニル）ベンゾフェノン、４，４’−ジエチルアミノベンゾフェノン等が挙げられる。
【０１２８】
さらに具体的には、大河原信ら編、「色素ハンドブック」（１９８６年、講談社）、大河原信ら編、「機能性色素の化学」（１９８１年、シーエムシー）、池森忠三朗ら編、及び「特殊機能材料」（１９８６年、シーエムシー）に記載の増感剤が挙げられるがこれらに限定されるものではない。また、その他、紫外から近赤外域にかけての光に対して吸収を示す増感剤を含有させることもできる。
【０１２９】
増感剤は、必要に応じて任意の比率で２種以上用いても構わない。増感剤を使用する際の配合量は、着色組成物中に含まれる重合開始剤（Ｄ）の全重量を基準（１００重量％）として、３〜６０重量％であることが好ましく、光硬化性、現像性の観点から５〜５０重量％であることがより好ましい。
【０１３０】
＜溶剤（Ｅ）＞
溶剤（Ｅ）は、本発明の着色組成物には、着色剤を充分に着色剤担体中に分散、浸透させ、ガラス基板等の基板上に乾燥膜厚が０．２〜５μｍとなるように塗布してフィルタセグメントを形成することを容易にするために含有している。
【０１３１】
溶剤（Ｅ）としては、例えば乳酸エチル、ベンジルアルコール、１，２，３−トリクロロプロパン、１，３−ブタンジオール、１，３−ブチレングリコール、１，３−ブチレングリコールジアセテート、１，４−ジオキサン、２−ヘプタノン、２−メチル−１，３−プロパンジオール、３，５，５−トリメチル−２−シクロヘキセン−１−オン、３，３，５−トリメチルシクロヘキサノン、３−エトキシプロピオン酸エチル、３−メチル−１，３−ブタンジオール、３−メトキシ−３−メチル−１−ブタノール、３−メトキシ−３−メチルブチルアセテート、３−メトキシブタノール、３−メトキシブチルアセテート、４−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、ｎ−ブチルアルコール、ｎ−ブチルベンゼン、ｎ−プロピルアセテート、ｏ−キシレン、ｏ−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、γ−ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸ｎ−アミル���酢酸ｎ−ブチル、酢酸イソアミル、酢酸イソブチル、酢酸プロピル、二塩基酸エステル等が挙げられる。
【０１３２】
中でも、本発明の着色剤の分散が良好なことから、乳酸エチル、プロピレングリコールモノメチルエーテルアセテート、プロピレングリコールモノエチルエーテルアセテート、エチレングリコールモノメチルエーテルアセテート、エチレングリコールモノエチルエーテルアセテート等のグリコールアセテート類、ベンジルアルコール等の芳香族アルコール類やシクロヘキサノン等のケトン類を用いることが好ましい。
【０１３３】
溶剤（Ｅ）は、１種を単独で、若しくは２種以上を混合して用いることができる。また溶剤は、着色組成物を適正な粘度に調節し、目的とする均一な膜厚のフィルタセグメントを形成できることから、着色剤の全重量を基準（１００重量％）にして、５００〜４０００重量％の量で用いることが好ましい。
【０１３４】
前記キナクリドン系マゼンタ色顔料は、キナクリドン系顔料に特定の置換基が導入され色素誘導体（Ｆ）および／または分散剤（Ｇ）を用いることにより良好に分散できるようになり、塗布均一性、保存安定性等に優れたマゼンタ色着色組成物を作製することが可能となる。その理由は大きく２つあり、１つめはキナクリドン系色素誘導体はキナクリドン系マゼンタ色顔料との相性が良い点であり、２つめは、キナクリドン系マゼンタ色顔料を顔料担体に分散する際に顔料分散剤同士で凝集することがない点である。
【０１３５】
＜色素誘導体（Ｆ）＞
色素誘導体（Ｆ）としては、有機顔料、キナクリドン、アントラキノン、アクリドンまたはトリアジンに、塩基性置換基、酸性置換基、または置換基を有していても良いフタルイミドメチル基を導入した化合物があげられ、例えば、特開昭６３−３０５１７３号公報、特公昭５７−１５６２０号公報、特公昭５９−４０１７２号公報、特公昭６３−１７１０２号公報、特公平５−９４６９号公報、特開２００１−３３５７１７号公報、特開２００３−１２８６６９号公報、特開２００４−０９１４９７号公報、特開２００７−１５６３９５号公報、特開２００８−０９４８７３号公報、特開２００８−０９４９８６号公報、特開２００８−０９５００７号公報、特開２００８−１９５９１６号公報、特許第４５８５７８１号公報等に記載されているものを使用でき、これらは単独または２種類以上を混合して用いることができる。色素誘導体を使用する場合、キノフタロン骨格を有するものが明度、分散性の観点から好ましい。
【０１３６】
色素誘導体（Ｆ）の配合量は、添加着色剤の分散性向上の観点から、添加着色剤の全量を基準（１００重量％）として、好ましくは０．５重量％以上、さらに好ましくは１重量％以上、最も好ましくは３重量％以上である。また、耐熱性、耐光性の観点から、添加顔料の全量を基準（１００重量％）として、好ましくは４０重量％以下、さらに好ましくは３５重量％以下である。
【０１３７】
＜分散剤（Ｇ）＞
分散剤（Ｇ）としては、添加着色剤に吸着する性質を有する着色剤親和性部位と、着色剤担体と相溶性のある部位とを有し、添加着色剤に吸着して着色剤担体への分散を安定化する働きをするものである。樹脂型分散剤として具体的には、ポリウレタン、ポリアクリレート等のポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩等の油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドン等の水溶性樹脂や水溶性高分子化合物、ポリエステル系、変性ポリアクリレート系、エチレンオキサイド／プロピレンオキサイド付加化合物、リン酸エステル系等が用いられ、これらは単独または２種以上を混合して用いることができるが、必ずしもこれらに限定されるものではない。
【０１３８】
上記分散剤のうち少量の添加量で分散体の粘度が低くなり高いコントラストを示すという理由から、塩基性官能基を有する高分子分散剤が好ましく、窒素原子含有グラフト共重合体や、側鎖に３級アミノ基、４級アンモニウム塩基、含窒素複素環などを含む官能基を有する、窒素原子含有アクリル系ブロック共重合体およびウレタン系高分子分散剤などが好ましい。
樹脂型分散剤は、顔料全量に対して５〜２００重量％程度使用することが好ましく、成膜性の観点から１０〜１００重量％程度使用することがより好ましい。
【０１３９】
市販の樹脂型分散剤としては、ビックケミー・ジャパン社製のＤｓｐｅｒｂｙｋ−１０１、１０３、１０７、１０８、１１０、１１１、１１６、１３０、１４０、１５４、１６１、１６２、１６３、１６４、１６５、１６６、１７０、１７１、１７４、１８０、１８１、１８２、１８３、１８４、１８５、１９０、２０００、２００１、２０２０、２０２５、２０５０、２０７０、２０９５、２１５０、２１５５またはＡｎｔｉ−Ｔｅｒｒａ−Ｕ、２０３、２０４、またはＢＹＫ−Ｐ１０４、Ｐ１０４Ｓ、２２０Ｓ、６９１９、またはＬａｃｔｉｍｏｎ、Ｌａｃｔｉｍｏｎ−ＷＳまたはＢｙｋｕｍｅｎ等、日本ルーブリゾール社製のＳＯＬＳＰＥＲＳＥ−３０００、９０００、１３０００、１３２４０、１３６５０、１３９４０、１６０００、１７０００、１８０００、２００００、２１０００、２４０００、２６０００、２７０００、２８０００、３１８４５、３２０００、３２５００、３２５５０、３３５００、３２６００、３４７５０、３５１００、３６６００、３８５００、４１０００、４１０９０、５３０９５、５５０００、７６５００等、ＢＡＳＦ社製のＥＦＫＡ−４６、４７、４８、４５２、４００８、４００９、４０１０、４０１５、４０２０、４０４７、４０５０、４０５５、４０６０、４０８０、４４００、４４０１、４４０２、４４０３、４４０６、４４０８、４３００、４３１０、４３２０、４３３０、４３４０、４５０、４５１、４５３、４５４０、４５５０、４５６０、４８００、５０１０、５０６５、５０６６、５０７０、７５００、７５５４、１１０１、１２０、１５０、１５０１、１５０２、１５０３、等、味の素ファインテクノ社製のアジスパーＰＡ１１１、ＰＢ７１１、ＰＢ８２１、ＰＢ８２２、ＰＢ８２４等が挙げられる。
【０１４０】
＜レベリング剤＞
本発明の感光性着色組成物には、透明基板上での組成物のレベリング性をよくするため、レベリング剤を添加することが好ましい。レベリング剤としては、ポリエーテル構造またはポリエステル構造を有するジメチルシロキサンが好ましい。主鎖にポリエーテル構造を有するジメチルシロキサンの具体例としては、東レ・ダウコーニング社製ＦＺ−２１２２、ビックケミー社製ＢＹＫ−３３３などが挙げられる。ポリエステル構造を有するジメチルシロキサンの具体例としては、ビックケミー社製ＢＹＫ−３１０などが挙げられる。ポリエーテル構造を有するジメチルシロキサンと、ポリエステル構造を有するジメチルシロキサンとは、併用することもできる。レベリング剤の含有量は通常、感光性着色組成物の全重量を基準（１００重量％）として、０．００３〜０．５重量％用いることが好ましい。
【０１４１】
レベリング剤として特に好ましいものとしては、分子内に疎水基と親水基を有するいわゆる界面活性剤の一種で、親水基を有しながらも水に対する溶解性が小さく、着色組成物に添加した場合、その表面張力低下能が低いという特徴を有し、さらに表面張力低下能が低いにも拘らずガラス板への濡れ性が良好なものが有用であり、泡立ちによる塗膜の欠陥が出現しない添加量において十分に帯電性を抑止できるものが好ましく使用できる。このような好ましい特性を有するレベリング剤として、ポリアルキレンオキサイド単位を有するジメチルポリシロキサンが好ましく使用できる。ポリアルキレンオキサイド単位としては、ポリエチレンオキサイド単位、ポリプロピレンオキサイド単位があり、ジメチルポリシロキサンは、ポリエチレンオキサイド単位とポリプロピレンオキサイド単位とを共に有していてもよい。
【０１４２】
また、ポリアルキレンオキサイド単位のジメチルポリシロキサンとの結合形態は、ポリアルキレンオキサイド単位がジメチルポリシロキサンの繰り返し単位中に結合したペンダント型、ジメチルポリシロキサンの末端に結合した末端変性型、ジメチルポリシロキサンと交互に繰り返し結合した直鎖状のブロックコポリマー型のいずれであってもよい。ポリアルキレンオキサイド単位を有するジメチルポリシロキサンは、東レ・ダウコーニング株式会社から市販されており、例えば、ＦＺ−２１１０、ＦＺ−２１２２、ＦＺ−２１３０、ＦＺ−２１６６、ＦＺ−２１９１、ＦＺ−２２０３、ＦＺ−２２０７が挙げられるが、これらに限定されるものではない。
【０１４３】
レベリング剤には、アニオン性、カチオン性、ノニオン性、または両性の界面活性剤を補助的に加えることも可能である。界面活性剤は、２種以上混合して使用しても構わない。
レベリング剤に補助的に加えるアニオン性界面活性剤としては、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどが挙げられる。
【０１４４】
レベリング剤に補助的に加えるカオチン性界面活性剤としては、アルキル４級アンモニウム塩やそれらのエチレンオキサイド付加物が挙げられる。レベリング剤に補助的に加えるノニオン性界面活性剤としては、ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどの；アルキルジメチルアミノ酢酸ベタインなどのアルキルベタイン、アルキルイミダゾリンなどの両性界面活性剤、また、フッ素系やシリコーン系の界面活性剤が挙げられる。
【０１４５】
レベリング剤に補助的に加えるカオチン性界面活性剤としては、アルキル４級アンモニウム塩やそれらのエチレンオキサイド付加物が挙げられる。レベリング剤に補助的に加えるノニオン性界面活性剤としては、ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどの；アルキルジメチルアミノ酢酸ベタインなどのアルキルベタイン、アルキルイミダゾリンなどの両性界面活性剤、また、フッ素系やシリコーン系の界面活性剤が挙げられる。
【０１４６】
＜着色組成物の製造方法＞
本発明の着色組成物は、キナクリドン系顔料（Ａ）、バインダー樹脂（Ｂ）および溶剤（Ｅ）を混合したものを、三本ロールミル、二本ロールミル、サンドミル、ニーダー、またはアトライター等の各種分散手段を用いて微細に分散して製造することができる。また、本発明の着色組成物は、着色剤等を別々にバインダー樹脂および有機溶剤中に微細に分散したものを混合して製造することもできる。
【０１４７】
このようにして平均一次粒子径が１００ｎｍ以下に微細化された着色剤をサンドミル等の分散機を用いて透明樹脂に分散すると、一次粒子が複数個集まった二次粒子からなる分散粒子の状態で分散され、分散状態の進行によりこの分散粒子は徐々に小さくなり、最終的には一次粒子の状態で分散されているようになるものであるが、分散状態を分散粒子の大きさで制御し、分散粒子の平均径が５０ｎｍから１５０ｎｍの範囲内となるように分散させたものである。
【０１４８】
分散が進むにつれ分散粒径は小さくなり、透明性が増すため、分散粒径は小さくなるほどよい。一方、分散が進行し、分散粒径が小さくなると分散体の粘度が上昇し、かつチキソトロピック性が大きくなる傾向がみられる。カラーフィルタ用着色組成物として用いる場合には、薄膜塗布されかつ塗膜表面が平滑であることが要求されるため、低粘度でかつニュートニアンフローであることが要求される。このため、通常の使用に好ましい粘度やチキソトロピック性を考慮すると、分散粒径を１００ｎｍ程度に抑えることが好ましい。このように、平均一次粒子径が１００ｎｍ以下の着色剤を用い、分散粒子の平均粒径を５０ｎｍから１５０ｎｍの範囲内となるように分散度合いを制御することにより、粘度上昇およびチキソトロピック性が最小限に抑えられ、透明性が高い顔料分散体を得ることができる。
【０１４９】
＜粗大粒子の除去＞
本発明の着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。このように着色組成物は、実質的に０．５μｍ以上の粒子を含まないことが好ましい。より好ましくは０．３μｍ以下であることが好ましい。
【０１５０】
＜熱硬化性化合物（Ｈ）＞
本発明の感光性着色組成物には、バインダー樹脂（Ｂ）と併用して、さらに熱硬化性化合物を含むことが好ましい。本発明の感光性着色組成物を用いてカラーフィルタを作製する際、熱硬化性化合物を含むことで、フィルタセグメントの焼成時に反応し塗膜の架橋密度を高め、そのためフィルタセグメントの耐熱性が向上し、フィルタセグメント焼成時の顔料凝集が抑えられるという効果が得られる。
【０１５１】
熱硬化性化合物としては、例えば、エポキシ化合物、ベンゾグアナミン化合物、ロジン変性マレイン酸化合物、ロジン変性フマル酸化合物、メラミン化合物、尿素化合物、およびフェノール化合物が挙げられるが、本発明はこれに限定されるものではない。本発明の感光性着色組成物ではエポキシ化合物、メラミン化合物が好ましく用いられる。
【０１５２】
エポキシ化合物は、低分子化合物でもよく、樹脂のような高分子量化合物でもよい。このようなエポキシ化合物の例としては、ビスフェノール類（ビスフェノールＡ、ビスフェノールＦ、ビスフェノールＳ、ビフェノール、ビスフェノールＡＤ等）、フェノール類（フェノール、アルキル置換フェノール、芳香族置換フェノール、ナフトール、アルキル置換ナフトール、ジヒドロキシベンゼン、アルキル置換ジヒドロキシベンゼン、ジヒドロキシナフタレン等）と各種アルデヒド（ホルムアルデヒド、アセトアルデヒド、アルキルアルデヒド、ベンズアルデヒド、アルキル置換ベンズアルデヒド、ヒドロキシベンズアルデヒド、ナフトアルデヒド、グルタルアルデヒド、フタルアルデヒド、クロトンアルデヒド、シンナムアルデヒド等）との重縮合物、フェノール類と各種ジエン化合物（ジシクロペンタジエン、テルペン類、ビニルシクロヘキセン、ノルボルナジエン、ビニルノルボルネン、テトラヒドロインデン、ジビニルベンゼン、ジビニルビフェニル、ジイソプロペニルビフェニル、ブタジエン、イソプレン等）との重合物、フェノール類とケトン類（アセトン、メチルエチルケトン、メチルイソブチルケトン、アセトフェノン、ベンゾフェノン等）との重縮合物、フェノール類と芳香族ジメタノール類（ベンゼンジメタノール、α，α，α'，α'−ベンゼンジメタノール、ビフェニルジメタノール、α，α，α'，α'−ビフェニルジメタノール等）との重縮合物、フェノール類と芳香族ジクロロメチル類（α，α'−ジクロロキシレン、ビスクロロメチルビフェニル等）との重縮合物、ビスフェノール類と各種アルデヒドの重縮合物、アルコール類等をグリシジル化したグリシジルエーテル系エポキシ樹脂、脂環式エポキシ樹脂、グリシジルアミン系エポキシ樹脂、グリシジルエステル系エポキシ樹脂等が挙げられるが、通常用いられるエポキシ化合物であればこれらに限定されるものではない。これらは単独で用いてもよく、２種以上を用いてもよい。
【０１５３】
市販品としては、例えば、エピコート８０７、エピコート８１５、エピコート８２５、エピコート８２７、エピコート８２８、エピコート１９０Ｐ、エピコート１９１Ｐ（以上は商品名；油化シェルエポキシ（株）製）、エピコート１００４、エピコート１２５６（以上は商品名；ジャパンエポキシレジン（株）製）、ＴＥＣＨＭＯＲＥ ＶＧ３１０１Ｌ（商品名；三井化学（株）製）、ＥＰＰＮ−５０１Ｈ、５０２Ｈ（商品名；日本化薬（株）製）、ＪＥＲ １０３２Ｈ６０（商品名；ジャパンエポキシレジン（株）製）、ＪＥＲ １５７Ｓ６５、１５７Ｓ７０（商品名；ジャパンエポキシレジン（株）製）、ＥＰＰＮ−２０１（商品名；日本化薬（株）製）、ＪＥＲ１５２、ＪＥＲ１５４（以上は商品名；ジャパンエポキシレジン（株）製）、ＥＯＣＮ−１０２Ｓ、ＥＯＣＮ−１０３Ｓ、ＥＯＣＮ−１０４Ｓ、ＥＯＣＮ−１０２０（以上は商品名；日本化薬（株）製）、セロキサイド２０２１、ＥＨＰＥ−３１５０（以上商品名；ダイセル化学工業（株）製）、デナコールＥＸ−８１０、ＥＸ−８３０、ＥＸ−８５１、ＥＸ−６１１、ＥＸ−５１２、ＥＸ−４２１、ＥＸ−４１１、ＥＸ−３２１、ＥＸ−３１３、ＥＸ−２０１、ＥＸ−１１１（以上は商品名；ナガセケムテックス（株）製）などが挙げられるが、これらに限定されるものではない。
【０１５４】
エポキシ化合物の配合量は、着色剤１００重量に対し、０．５〜３００重量部であることが好ましく、１．０〜５０重量部であることがより好ましい。０．５重量部未満では耐熱性改善効果が小さく、３００重量部より多いとフォトリソグラフィーによるフィルタセグメント形成時に不具合を生ずる場合がある。
【０１５５】
メラミン樹脂としては、三和ケミカル社社製のニカラックMW-30M、MW-30、MW-22、MS-21、MS-11、MW-24X、MS-001、MX-002、MX-730、MX-750、MX-708、MX-706、MX-042、MX-035、MX-45、MX-500、MX-520、MX-43、MX-410、MX-302、並びに、日本サイテックインダストリーズ社製のサイメル300、301、303、350、232、235、236、238、506等、が挙げられる。
ベンゾグアナミン樹脂としては、三和ケミカル社製のニカラックBX-4000、BX-37、BL-60、ディーアイシー社製のスーパーベッカミンＴＤ−１２６、１５−５９４等、が挙げられる。
【０１５６】
メラミン化合物の配合量は、着色剤１００重量に対し、０．５〜３００重量部であることが好ましく、１．０〜５０重量部であることがより好ましい。０．５重量部未満では耐熱性改善効果が小さく、３００重量部より多いとフォトリソグラフィーによるフィルタセグメント形成時に不具合を生ずる場合がある。
【０１５７】
また本発明の着色組成物には、熱硬化性化合物の硬化を補助するため、必要に応じて、硬化剤、硬化促進剤などを含んでいてもよい。硬化剤としては、アミン系化合物、酸無水物、活性エステル、カルボン酸系化合物、スルホン酸系化合物などが有効であるが、特にこれらに限定されるものではなく、熱硬化性化合物と反応し得るものであれば、いずれの硬化剤を使用してもよい。前記硬化促進剤としては、例えば、アミン化合物（例えば、ジシアンジアミド、ベンジルジメチルアミン、４−（ジメチルアミノ）−Ｎ，Ｎ−ジメチルベンジルアミン、４−メトキシ−Ｎ，Ｎ−ジメチルベンジルアミン、４−メチル−Ｎ，Ｎ−ジメチルベンジルアミン等）、４級アンモニウム塩化合物（例えば、トリエチルベンジルアンモニウムクロリド等）、ブロックイソシアネート化合物（例えば、ジメチルアミン等）、イミダゾール誘導体二環式アミジン化合物及びその塩（例えば、イミダゾール、２−メチルイミダゾール、２−エチルイミダゾール、２−エチル−４−メチルイミダゾール、２−フェニルイミダゾール、４−フェニルイミダゾール、１−シアノエチル−２−フェニルイミダゾール、１−（２−シアノエチル）−２−エチル−４−メチルイミダゾール等）、リン化合物（例えば、トリフェニルホスフィン等）、Ｓ−トリアジン誘導体（例えば、２，４−ジアミノ−６−メタクリロイルオキシエチル−Ｓ−トリアジン、２−ビニル−２，４−ジアミノ−Ｓ−トリアジン、２−ビニル−４，６−ジアミノ−Ｓ−トリアジン・イソシアヌル酸付加物、２，４−ジアミノ−６−メタクリロイルオキシエチル−Ｓ−トリアジン・イソシアヌル酸付加物等）などを用いることができる。これらは１種単独で使用してもよく、２種以上を併用してもよい。前記硬化促進剤の含有量としては、熱硬化性化合物１００重量部に対し、０．０１〜１５重量部が好ましい。
【０１５８】
＜その他の添加剤成分＞
本発明の着色組成物には、組成物の経時粘度を安定化させるために貯蔵安定剤を含有させることができる。また、透明基板との密着性を高めるためにシランカップリング剤等の密着向上剤を含有させることもできる。
【０１５９】
貯蔵安定剤としては、例えば、ベンジルトリメチルクロライド、ジエチルヒドロキシアミンなどの４級アンモニウムクロライド、乳酸、シュウ酸などの有機酸およびそのメチルエーテル、ｔ−ブチルピロカテコール、テトラエチルホスフィン、テトラフェニルフォスフィンなどの有機ホスフィン、亜リン酸塩等が挙げられる。貯蔵安定剤は、着色剤の全量を基準（１００重量％）として、０．１〜１０重量％の量で用いることができる。
【０１６０】
密着向上剤としては、ビニルトリス（β−メトキシエトキシ）シラン、ビニルエトキシシラン、ビニルトリメトキシシラン等のビニルシラン類、γ−メタクリロキシプロピルトリメトキシシラン等の（メタ）アクリルシラン類、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン類、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類、γ−メルカプトプロピルトリメトキシシラン、γ−メルカプトプロピルトリエトキシシラン等のチオシラン類等のシランカップリング剤が挙げられる。密着向上剤は、着色組成物中の着色剤の全量を基準（１００重量％）として、０．０１〜１０重量％、好ましくは０．０５〜５重量％の量で用いることができる。
【０１６１】
＜カラーフィルタ＞
次に、本発明のカラーフィルタについて説明する。本発明のカラーフィルタは、本発明の着色組成物を用いて形成されたフィルタセグメントを具備するものである。カラーフィルタとしては、赤色青色、緑色、黄色、シアン色、マゼンタ色フィルタセグメントの内、複数色のフィルタセグメントを具備するものが挙げられる。
【０１６２】
本発明の着色組成物は、主にマゼンタ色フィルタセグメントの形成に用いられ、それ以外の各色のフィルタセグメントは、従来用いられる赤色着色組成物、緑色着色組成物、青色着色組成物、黄色着色組成物、シアン色着色組成物を用いて形成することができる。本発明の着色組成物以外の各色の着色組成物は、各色顔料、前記バインダー樹脂、前記光重合性組成物等を含有する各着色組成物を用いて形成することができる。
【０１６３】
＜マゼンタ色フィルタセグメントを形成する顔料＞
マゼンタ色フィルタセグメントを形成する場合には、例えばＣ．Ｉ．Ｐｉｇｍｅｎｔ Ｖｉｏｌｅｔ １、１９、Ｃ．Ｉ．Ｐｉｇｍｅｎｔ Ｒｅｄ ８１、１２２、１４４、１４６、１６９、１７７、２０７等の紫色顔料および赤色顔料等が挙げられるが、特にこれらに限定されない。
【０１６４】
＜赤色フィルタセグメントを形成する顔料＞
赤色フィルタセグメントを形成する赤色着色組成物用の赤色顔料としては、
Ｃ．Ｉ．ピグメントレッド７、１４、４１、４８：１、４８：２、４８：３、４８：４、５７：１、８１：１、８１：２、８１：３、８１：４、１４９、１６６、１６８、１７６、１７８、１７９、１８４、１８５、１８７、２００、２０２、２０８、２１０、２２１、２２４、２４２、２４６、２５４、２５５、２６４、２６８、２６９、２７０、２７２、２７３、２７４、２７６、２７７、２７８、２７９、２８０、２８１、２８２、２８３、２８４、２８５、２８６、２８７、特表２０１１−５２３４３３号公報に記載のジケトピロロピロール顔料、または特開２０１３−１６１０２５号公報に記載のナフトールアゾ顔料等が挙げられるが、特にこれらに限定されない。
【０１６５】
また赤色着色組成物には、Ｃ．Ｉ．ピグメント オレンジ  ４３、７１、又は７３等の橙色顔料及び／またはＣ．Ｉ．ピグメント イエロー  １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、又は２１４等の黄色顔料を併用することができる。
【０１６６】
＜青色フィルタセグメントを形成する顔料＞
青色フィルタセグメントを形成する青色着色組成物用の青色顔料としては、
Ｃ．Ｉ．ピグメントブルー１、１：２、９、１４、１５、１５：１、１５：２、１５：３、１５：４、１５：６、１６、２２、６０、６４、特開２００４−３３３８１７号公報、または特許第４８９３８５９号公報等に記載のアルミニウムフタロシアニン顔料等が挙げられるが、特にこれらに限定されない。
紫色顔料としては、Ｃ．Ｉ．ピグメントバイオレット１、１９、２３、２７、２９、３０、３２、３７、４０、４２、または５０等が挙げられるが、特にこれらに限定されない。
【０１６７】
＜緑色フィルタセグメントを形成する顔料＞
緑色フィルタセグメントを形成する青色着色組成物用の緑色顔料としては、例えばＣ．Ｉ．ピグメント  グリーン７、１０、３６、３７、５８等の緑色顔料を用いることができる。また緑色着色組成物には、Ｃ．Ｉ．ピグメント  イエロー１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４、２１８、２１９、２２０、または２２１等の黄色顔料を併用することができる。
【０１６８】
＜黄色フィルタセグメントを形成する顔料＞
黄色フィルタセグメントを形成する青色着色組成物用の黄色顔料には、例えばＣ．Ｉ．ピグメント  イエロー１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４、２１８、２１９、２２０、または２２１等の黄色顔料を単独でまたは混合して用いることができる。
【０１６９】
＜シアン色フィルタセグメントを形成する顔料＞
シアン色フィルタセグメントを形成するためのシアン色着色組成物には、例えばＣ．Ｉ．ピグメント  ブルー１５：１、１５：２、１５：４、１５：３、１５：６、１６、８１等の青色顔料を単独でまたは混合して用いることができる。
【０１７０】
＜カラーフィルタ＞
次に、本発明のカラーフィルタについて説明する。
本発明のカラーフィルタは、液晶表示装置に用いる場合には、基板上に本発明の感光性着色組成物から形成されるフィルタセグメントを備えるものであり、一般的なカラーフィルタは、少なくとも１つの赤色フィルタセグメント、少なくとも１つの緑色フィルタセグメント、および少なくとも１つの青色フィルタセグメントを具備、または少なくとも１つのマゼンタ色フィルタセグメント、少なくとも１つのシアン色フィルタセグメント、および少なくとも１つのイエロー色フィルタセグメントを具備する。
【０１７１】
基板としては、ソーダ石灰ガラス、低アルカリ硼珪酸ガラス、無アルカリアルミノ硼珪酸ガラスなどのガラス板や、ポリカーボネート、ポリメタクリル酸メチル、ポリエチレンテレフタレートなどの樹脂板が用いられる。ガラス板や樹脂板の表面には、パネル化後の液晶駆動のために、酸化インジウム、酸化錫などからなる透明電極が形成されていてもよい。固体撮像素子に用いる場合には、シリコンウエハーなどが用いられ、シリコンウエハーは下地材が塗布されていてもよい。
【０１７２】
フィルタセグメントの乾燥膜厚は、０．２〜１０μｍであることが好ましく、より好ましくは０．２〜５μｍである。塗布膜を乾燥させる際には、減圧乾燥機、コンベクションオーブン、ＩＲオーブン、ホットプレート等を使用してもよい。
【０１７３】
フォトリソグラフィー法による各色フィルタセグメントの形成は、下記の方法で行う。すなわち、溶剤現像型あるいはアルカリ現像型着色レジスト材として調製した感光性着色組成物を、透明基板上に、スプレーコートやスピンコート、スリットコート、ロールコート等の塗布方法により、乾燥膜厚が０．２〜１０μｍとなるように塗布する。必要により乾燥された膜には、この膜と接触あるいは非接触状態で設けられた所定のパターンを有するマスクを通して紫外線露光を行う。
【０１７４】
その後、溶剤またはアルカリ現像液に浸漬するか、もしくはスプレーなどにより現像液を噴霧して未硬化部を除去し所望のパターンを形成してフィルタセグメントを形成することができる。さらに、現像により形成されたフィルタセグメントの重合を促進するため、必要に応じて加熱を施すこともできる。フォトリソグラフィー法によれば、印刷法より精度の高いフィルタセグメントが形成できる。
【０１７５】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。現像処理方法としては、シャワー現像法、スプレー現像法、ディップ（浸漬）現像法、パドル（液盛り）現像法等を適用することができる。
【０１７６】
なお、紫外線露光感度を上げるために、上記感光性着色組成物を塗布乾燥後、水溶性あるいはアルカリ可溶性樹脂、例えばポリビニルアルコールや水溶性アクリル樹脂等を塗布乾燥し、酸素による重合阻害を防止する膜を形成した後、紫外線露光を行うこともできる。
【０１７７】
カラーフィルタは、シール剤を用いて対向基板と張り合わせ、シール部に設けられた注入口から液晶を注入したのち注入口を封止し、必要に応じて偏光膜や位相差膜を基板の外側に張り合わせることにより、液晶表示パネルが製造される。
【実施例】
【０１７８】
以下に、本発明を実施例に基づいて説明するが、本発明はこれによって限定されるものではない。なお、実施例中、「部」および「％」は、「重量部」および「重量％」をそれぞれ表す。また、「ＰＧＭＡｃ」はプロピレングリコールモノメチルエーテルアセテートを意味する。
【０１７９】
＜色素誘導体（Ｆ）の製造例＞
１００部のクロルスルホン酸に、１０部の無置換キナクリドンを１０〜２０℃で加え、４０〜５０℃で３時間攪拌して１０００部の氷水に注入し、ろ過、水洗してキナクリドンのモノスルホン化物の水ケーキを得た。このクロルスルホン化物の水ケーキを３００部の氷水に加えてリスラリーし、２０部のＮ，Ｎ−ジエチルアミノプロプルアミンを加えて１０℃以下で４時間攪拌し、ろ過、水洗した。ついでこの水ケーキを３００部の０．５％炭酸ナトリウム水溶液に加え、１時間攪拌してろ過し、中性まで水洗し乾燥して１６部の下記一般式（１２）の構造を有するキナクリドン系色素誘導体Ａを得た。
一般式（１２）
【化５】
2018105911.tif 000010
＜アクリル樹脂溶液の調製＞
セパラブル４口フラスコに温度計、冷却管、窒素ガス導入管、撹拌装置を取り付けて、シクロヘキサノン７０．０部を仕込み、８０℃に昇温し反応容器内を窒素置換した後、滴下管よりｎ−ブチルメタクリレート１３．３部、２−ヒドロキシエチルメタクリレート４．６部、メタクリル酸４．３部、パラクミルフェノールエチレンオキサイド変性アクリレート（東亜合成株式会社製「アロニックスＭ１１０」）７．４部、２，２’−アゾビスイソブチロニトリル０．４部の混合物を２時間かけて滴下した。滴下終了後、更に３時間反応を継続し、固形分３０％、重量平均分子量２６０００のアクリル樹脂の溶液を得た。
室温まで冷却した後、樹脂溶液約２ｇをサンプリングして１８０℃で２０分加熱乾燥して不揮発分を測定し、先に合成した樹脂溶液に不揮発分が２０％になるようにシクロヘキサノンを添加してアクリル樹脂溶液を調製した。
【０１８０】
＜分散剤（Ｇ）の製造例＞
ガス導入管、温度計、コンデンサー、攪拌機を備えた反応容器に、メチルメタクリレート５０．０部、２−メトキシエチルアクリレート５０．０部を仕込み、窒素ガスで置換した。反応容器内を８０℃に加熱して、３−メルカプト−１，２−プロパンジオール６．０部に、２，２’−アゾビスイソブチロニトリル０．１部をプロピレングリコールモノメチルエーテルアセテート４５．４部に溶解した溶液を添加して、１０時間反応した。固形分測定により９５％が反応したことを確認した。このとき、重量平均分子量が４０００であった。次に、ピロメリット酸二無水物（ダイセル化学工業株式会社製）を９．７部、ＰＧＭＡｃ３１．７部、触媒として１，８−ジアザビシクロ−［５．４．０］−７−ウンデセン０．２部を追加し、１２０℃で７時間反応させた。酸価の測定で９８％以上の酸無水物がハーフエステル化していることを確認し反応を終了した。反応終了後、不揮発分が６０重量％になるようにプロピレングリコールモノメチルエーテルアセテートを添加して調製し、酸価４３ｍｇＫＯＨ／ｇ、重量平均分子量９５００の分散剤Ｇ１の溶液を得た。
【０１８１】
＜着色剤（Ａ）の製造例＞
下記の組成の混合物を均一に撹拌混合した後、直径０．８ｍｍのジルコニアビーズを用いて、アイガーミルで４時間分散した後、５μｍのフィルタで濾過し、マゼンタ色顔料分散体を作製した。
キナクリドン系マゼンタ色顔料  Ｃ．Ｉ．Ｐｉｇｍｅｎｔ  Ｒｅｄ  １２２
（Ｃｌａｒｉａｎｔ社製「ホスタパームピンクＥ」）        １１．７部
キナクリドン系顔料分散剤Ａ                                １．３部
分散剤Ｇ１溶液                                          １０．８部
アクリル樹脂溶液                                          ２．５部
プロピレングリコールモノメチルエーテルアセテート        ７３．７部
【０１８２】
＜赤色顔料分散体の製造例＞
下記の組成の混合物を均一に撹拌混合した後、直径０．８ｍｍのジルコニアビーズを用いて、アイガーミルで４時間分散した後、５μｍのフィルタで濾過し、赤色顔料分散体を作製した。
ジケトピロロピロール系赤色顔料  Ｃ．Ｉ．Ｐｉｇｍｅｎｔ  Ｒｅｄ  ２５４
（ＢＡＳＦ社製「ＩＲＧＡＺＩＮ  ＲＥＤ  ２０３０」）      １３．０部
分散剤Ｇ１溶液                                          １０．８部
アクリル樹脂溶液                                          ２．５部
プロピレングリコールモノメチルエーテルアセテート        ７３．７部
【０１８３】
（樹脂の重量平均分子量（Ｍｗ））
樹脂の重量平均分子量（Ｍｗ）は、ＴＳＫｇｅｌカラム（東ソー社製）を用い、ＲＩ検出器を装備したＧＰＣ（東ソー社製、ＨＬＣ−８１２０ＧＰＣ）で、展開溶媒にＴＨＦを用いて測定したポリスチレン換算の重量平均分子量（Ｍｗ）である。
【０１８４】
（バインダー樹脂溶液１）
撹拌機、温度計、還流冷却管、滴下ロートおよび窒素導入管を備えたフラスコに、プロピレングリコールモノメチルエーテルアセテート３３３ｇを導入し、フラスコ内雰囲気を空気から窒素にした後、１００℃に昇温後、ベンジルメタクリレート７０．５ｇ（０．４０モル）、グリシジルメタクリレート７１.１ｇ（０．５０モル）、トリシクロデカン骨格のモノメタクリレート（日立化成（株）製ＦＡ−５１３Ｍ）２２．０ｇ（０．１０モル）および、プロピレングリコールモノメチルエーテルアセテート１６４ｇからなる混合物にアゾビスイソブチロニトリル３．６ｇを添加した溶液を滴下ロートから２時間かけてフラスコに滴下し、さらに１００℃で５時間撹拌し続けた。次に、フラスコ内雰囲気を窒素から空気にし、メタクリル酸４３．０ｇ［０．５モル、（本反応に用いたグリシジルメタクリレートのグリシジル基に対して１００モル％）］、トリスジメチルアミノメチルフェノール０．９ｇおよびハイドロキノン０．１４５ｇをフラスコ内に投入し、１１０℃で６時間反応を続け固形分酸価が１ｍｇＫＯＨ／ｇとなったところで反応を終了した。次に、テトラヒドロフタル無水フタル酸６０．９ｇ（０．４０モル）、トリエチルアミン０．８ｇを加え、１２０℃で３．５時間反応させ酸価８０ｍｇＫＯＨ／ｇのバインダー樹脂溶液１を得た。重量平均分子量（Ｍｗ）は１２，０００で、分子量分布（Ｍｗ／Ｍｎ）は２．１であった。
【０１８５】
（バインダー樹脂溶液２）
撹拌機、温度計、還流冷却管、滴下ロートおよび窒素導入管を備えたフラスコに、プロピレングリコールモノメチルエーテルアセテート１８２ｇを導入し、フラスコ内雰囲気を空気から窒素にした後、１００℃に昇温後、ベンジルメタクリレート７０．５ｇ（０．４０モル）、メタクリル酸４３．０ｇ（０．５モル）、トリシクロデカン骨格のモノメタクリレート（日立化成（株）製ＦＡ−５１３Ｍ）２２．０ｇ（０．１０モル）およびプロピレングリコールモノメチルエーテルアセテート１３６ｇからなる混合物にアゾビスイソブチロニトリル３．６ｇを添加した溶液を滴下ロートから２時間かけてフラスコに滴下し、さらに１００℃で５時間撹拌し続けた。次に、フラスコ内雰囲気を窒素から空気にし、グリシジルメタクリレート３５．５ｇ［０．２５モル、（本反応に用いたメタクリル酸のカルボキシル基に対して５０モル％）］、トリスジメチルアミノメチルフェノール０．９ｇおよびハイドロキノン０．１４５ｇをフラスコ内に投入し、１１０℃で６時間反応を続け、酸価が７９ｍｇＫＯＨ／ｇのバインダー樹脂溶液２を得た。重量平均分子量（Ｍｗ）は１３，０００で、分子量分布（Ｍｗ／Ｍｎ）は２．１であった。
【０１８６】
（バインダー樹脂溶液３）
反応容器にシクロヘキサノン５６０部を入れ、容器に窒素ガスを注入しながら８０℃に加熱して、同温度でメタクリル酸３４．０部、メチルメタクリレート２３．０部、ｎ−ブチルメタクリレート、２３．０部、パラクミルフェノールエチレンオキサイド変性アクリレート（東亜合成株式会社製「アロニックスＭ１１０」）２２．０部、グリセロールモノメタクリレート４７．０部、２，２’−アゾビスイソブチロニトリル４．０部の混合物を１時間かけて滴下して重合反応を行った。滴下終了後、さらに８０℃で３時間反応させた後、アゾビスイソブチロニトリル１．０部をシクロヘキサノン５５部に溶解させたものを添加し、さらに８０℃で１時間反応を続けて、透明樹脂共重合体溶液を得た。
次に、得られた透明樹脂共重合体溶液３３８部に対して、２−メタクロイルエチルイソシアネート３２．０部、ラウリン酸ジブチル錫０．４部、シクロヘキサノン１２０．０部の混合物を７０℃で３時間かけて滴下して感光性透明樹脂溶液を得た。室温まで冷却した後、感光性透明樹脂溶液約２ｇをサンプリングして１８０℃、２０分加熱乾燥して不揮発分を測定し、先に合成した感光性透明樹脂溶液に不揮発分が２０重量％になるようにシクロヘキサノンを添加して感光性樹脂溶液を調製した。得られた（バインダー樹脂溶液３）の酸価が９８ｍｇＫＯＨ／ｇ、重量平均分子量Ｍｗは２１０００であった。
【０１８７】
（バインダー樹脂溶液４）
反応容器にシクロヘキサノン５７０部を入れ、容器に窒素ガスを注入しながら８０℃に加熱して、同温度でメタクリル酸２３．０部、メチルメタクリレート２３．０部、ベンジルメタクリレート３５．０部、パラクミルフェノールエチレンオキサイド変性アクリレート（東亜合成株式会社製「アロニックスＭ１１０」）２２．０部、グリセロールモノメタクリレート４８．０部、２，２’−アゾビスイソブチロニトリル３．０部の混合物を１時間かけて滴下して重合反応を行った。滴下終了後、さらに８０℃で３時間反応させた後、アゾビスイソブチロニトリル１．０部をシクロヘキサノン５０部に溶解させたものを添加し、さらに８０℃で１時間反応を続けて、透明樹脂共重合体溶液を得た。
次に、得られた透明樹脂共重合体溶液３３６部に対して、２−メタクロイルエチルイソシアネート３３．０部、ラウリン酸ジブチル錫０．４部、シクロヘキサノン１３０．０部の混合物を７０℃で３時間かけて滴下しして感光性透明樹脂溶液を得た。室温まで冷却した後、感光性透明樹脂溶液約２ｇをサンプリングして１８０℃、２０分加熱乾燥して不揮発分を測定し、先に合成した感光性透明樹脂溶液に不揮発分が２０重量％になるようにシクロヘキサノンを添加して感光性樹脂溶液を調製した。得られたバインダー樹脂溶液４の酸価が６５ｍｇＫＯＨ／ｇ、重量平均分子量Ｍｗは３２０００であった。
【０１８８】
（バインダー樹脂溶液５）
反応容器にシクロヘキサノン５２０部を入れ、容器に窒素ガスを注入しながら８０℃に加熱して、同温度でメタクリル酸７．０部、メチルメタクリレート７．０部、２−ヒドロキシエチルメタクリレート６３．０部、グリセロールモノメタクリレート６６．０部、２，２’−アゾビスイソブチロニトリル４．０部の混合物を１時間かけて滴下して重合反応を行った。滴下終了後、さらに８０℃で３時間反応させた後、アゾビスイソブチロニトリル１．０部をシクロヘキサノン７０部に溶解させたものを添加し、さらに８０℃で１時間反応を続けて、透明樹脂共重合体溶液を得た。
次に、得られた透明樹脂共重合体溶液２２０部に対して、２−メタクロイルエチルイソシアネート５６．０部、ラウリン酸ジブチル錫０．４部、シクロヘキサノン２２０．０部の混合物を７０℃で３時間かけて滴下して感光性透明樹脂溶液を得た。室温まで冷却した後、感光性透明樹脂溶液約２ｇをサンプリングして１８０℃、２０分加熱乾燥して不揮発分を測定し、先に合成した感光性透明樹脂溶液に不揮発分が２０重量％になるようにシクロヘキサノンを添加して感光性樹脂溶液を調製した。得られた（バインダー樹脂溶液５）の酸価が１３ｍｇＫＯＨ／ｇ、重量平均分子量Ｍｗは２００００であった。
【０１８９】
（バインダー樹脂溶液６）
反応容器にシクロヘキサノン４８０部を入れ、容器に窒素ガスを注入しながら８０℃に加熱して、同温度でメタクリル酸３２．０部、メチルメタクリレート ２２４．０部、ｎ−ブチルメタクリレート１６．０部、ベンジルメタクリレート ２９．０部、ラクミルフェノールエチレンオキサイド変性アクリレート（東亜合成株式会社製「アロニックスＭ１１０」）１９．０部、グリセロールモノメタクリレート１５．０部、２，２’−アゾビスイソブチロニトリル４．０部の混合物を１時間かけて滴下して重合反応を行った。滴下終了後、さらに８０℃で３時間反応させた後、アゾビスイソブチロニトリル１．０部をシクロヘキサノン８０部に溶解させたものを添加し、さらに８０℃で１時間反応を続けて、透明樹脂共重合体溶液を得た。
次に、得られた透明樹脂共重合体溶液４４５部に対して、２−メタクロイルエチルイソシアネート１４．０部、ラウリン酸ジブチル錫０．４部、シクロヘキサノン５５．０部の混合物を７０℃で３時間かけて滴下して感光性透明樹脂溶液を得た。室温まで冷却した後、感光性透明樹脂溶液約２ｇをサンプリングして１８０℃、２０分加熱乾燥して不揮発分を測定し、先に合成した感光性透明樹脂溶液に不揮発分が２０重量％になるようにシクロヘキサノンを添加して感光性樹脂溶液を調製した。得られたバインダー樹脂溶液６の酸価が１２５ｍｇＫＯＨ／ｇ重量平均分子量Ｍｗは２１０００であった。
【０１９０】
（バインダー樹脂溶液７）
セパラブル４口フラスコに温度計、冷却管、窒素ガス導入管、撹拌装置を取り付けた反応容器にプロピレングリコールモノメチルエーテルアセテート８００部を入れ、容器に窒素ガスを注入しながら１２０℃に加熱して、同温度で滴下管よりパラクミルフェノールエチレンオキサイド変性アクリレート（東亜合成社製アロニックスＭ１１０）６０部、メタクリル酸４０部、メチルメタクリレート４０部、２−ヒドロキシエチルメタクリレート６０部、及び２，２’−アゾビスイソブチロニトリル４．０部の混合物を２時間かけて滴下した。滴下後、さらに８０℃で４時間反応させた後、２−メタクリロイルオキシエチルイソシアネート（昭和電工社製カレンズＭＯＩ）４５部を添加し、更に６０℃で８時間反応させアクリル樹脂溶液を得た。室温まで冷却した後、樹脂溶液約２ｇをサンプリングして１８０℃、２０分加熱乾燥して不揮発分を測定し、先に合成した樹脂溶液に不揮発分が２０重量％になるようにプロピレングリコールモノメチルエーテルアセテートを添加してバインダー樹脂溶液７を調製した。酸価は１０６ｍｇＫＯＨ／ｇ、重量平均分子量は２５０００であった。
【０１９１】
（バインダー樹脂溶液８）
セパラブル４口フラスコに温度計、冷却管、窒素ガス導入管、滴下管および撹拌装置を取り付けた反応容器にシクロヘキサノン２０７部を仕込み、８０℃に昇温し、反応容器内を窒素置換した後、滴下管より、メタクリル酸３７．５部、メチルメタクリレート２７．５部、ｎ−ブチルメタクリレート５．０部、２−ヒドロキシエチルメタクリレート１８．０部および２，２'−アゾビスイソブチロニトリル１．３３部の混合物を２時間かけて滴下した。滴下終了後、更に３時間反応を継続し、共重合体樹脂溶液を得た。次に得られた共重合体溶液全量に対して、窒素ガスを停止し乾燥空気を１時間注入しながら攪拌したのちに、室温まで冷却した後、２−メタクリロイルオキシエチルイソシアネート（昭和電工社製カレンズＭＯＩ）１２．０部、ラウリン酸ジブチル錫０．０８部、シクロヘキサノン２６部の混合物を７０℃で３時間かけて滴下した。滴下終了後、更に１時間反応を継続し、アクリル樹脂溶液を得た。
室温まで冷却した後、樹脂溶液約２部をサンプリングして１８０℃、２０分加熱乾燥して不揮発分を測定し、先に合成した樹脂溶液に不揮発分が２０重量％になるようにシクロヘキサノンを添加してバインダー樹脂溶液８を調製した。酸価が２２０ｍｇＫＯＨ／ｇ、重量平均分子量（Ｍｗ）が１７，６００であった。
【０１９２】
＜光重合性単量体（Ｃ）＞
略語を下記に示す。
（一般式（ｉ）に相当する重合性化合物）
酸性基を有する重合性化合物Ｃ１−１  ：  
ジペンタエリスリトールペンタアクリレートとこはく酸とのモノエステル化物、ジペンタエリスリトールヘキサアクリレートならびにジペンタエリスリトールペンタアクリレートの混合物（東亞合成社製「ＴＯ−１３８２」）
炭素数２以上のアルキレンオキシ基を有する多官能光硬化性化合物Ｃ２−１、Ｃ２−２
：トリメチロールプロパンＥＯ変性トリアクリレート（ＥＯ変性基を有するアクリルモノマー  
［ＣＨ２＝ＣＨＣＯ−（ＯＣ２Ｈ４）ｎ−ＯＣＨ２］３−ＣＣＨ２ＣＨ３
（ｎ≒２  ：  東亜合成社製「アロニックスＭ−３６０」）
（ｎ≒１  ：  東亜合成社製「アロニックスＭ−３５０」）
炭素数２以上のアルキレンオキシ基を有する多官能光硬化性化合物であるＣ２−３、４：トリメチロールプロパンＰＯ変性トリアクリレート
［ＣＨ２＝ＣＨＣＯ−（ＯＣ３Ｈ６）ｎ−ＯＣＨ２］３−ＣＣＨ２ＣＨ３
（ｎ≒２  ：  東亜合成社製「アロニックスＭ−３１０」）
（ｎ≒１  ：  東亜合成社製「アロニックスＭ−３２１」）
（一般式（ｉｉ）に相当する重合性化合物）
炭素数２以上のアルキレンオキシ基を有する多官能光硬化性化合物であるＣ２−５  ：  エトキシ化（４）ペンタエリスリトールテトラアクリレート（巴工業社製「ＳＲ−４９４」）
ジペンタエリスリトールヘキサアクリレート（ダイセル化学社製「ＤＰＨＡ」）
（一般式（ｉｉｉ）に相当する重合性化合物）
炭素数２以上のアルキレンオキシ基を有する多官能光硬化性化合物であるＣ２−６  ：  例示化合物１  ：  [ [ＣＨ２＝ＣＨＣＯ−（ＯＣ２Ｈ４）ｎ−ＯＣＨ２]３−Ｃ]２ −Ｏ  （ｎの合計は６）
炭素数２以上のアルキレンオキシ基を有する多官能光硬化性化合物であるＣ２−７  ：  例示化合物２  ：  [ [ＣＨ２＝ＣＨＣＯ−（ＯＣ２Ｈ４）ｎ−ＯＣＨ２]３−Ｃ]２ −Ｏ  （ｎの合計は１２）
炭素数２以上のアルキレンオキシ基を有する多官能光硬化性化合物であるＣ２−８  ：  例示化合物３  ：  [ [ＣＨ２＝ＣＨＣＯ−（ＯＣ３Ｈ６）ｎ−ＯＣＨ２]３−Ｃ]２ −Ｏ（ｎの合計は６）
炭素数２以上のアルキレンオキシ基を有する多官能光硬化性化合物であるＣ２−９  ：  例示化合物４  ：  [ [ＣＨ２＝ＣＨＣＯ−（ＯＣ３Ｈ６）ｎ−ＯＣＨ２]３−Ｃ]２ −Ｏ（ｎの合計は１２）
ジペンタエリスリトールヘキサアクリレート（東亜合成社製「アロニックスＭ−４０２」）
【０１９３】
［実施例１］  
下記の混合物を均一になるように攪拌混合した後、１ ．０μｍのフィルタで濾過して、カラーフィルタ用着色組成物（Ｒ−１） を得た。
マゼンタ色顔料分散体 ：６７．６部
バインダー樹脂溶液１ ：３．２部
酸性基を有する重合性化合物Ｃ１−１
（東亞合成社製「ＴＯ−１３８２」） ：  １．１部
炭素数２以上のアルキレンオキシ基を有する多官能光硬化性化合物Ｃ２−１
（ 東亞合成社製「アロニックスＭ−３５０ 」）     ：  １．１部
オキシムエステル系光重合開始剤１、２−オクタンジオン、１−[４−(フェニルチオ) −、２−(Ｏ−ベンゾイルオキシム)]
（ ＢＡＳＦ社製「ＯＸＥ−０１」）  ：  ０．２部
ＰＧＭＡｃ    ：２６．９部
【０１９４】
［実施例２］  
［実施例１］の炭素数２以上のアルキレンオキシ基を有する多官能光硬化性化合物１を 同じく炭素数２以上のアルキレンオキシ基を有する多官能光硬化性化合物であるＣ２−３であるトリメチロールプロパンＰＯ変性トリアクリレート（東亞合成社製「アロニックスＭ−３１０ 」）に変更した以外は実施例１と同様の方法を用いて、カラーフィルタ用着色組成物（Ｒ−２） を得た。
【０１９５】
［実施例３］  
［実施例１］の炭素数２以上のアルキレンオキシ基を有する多官能光硬化性化合物１を 同じく炭素数２以上のアルキレンオキシ基を有する多官能光硬化性化合物であるＣ２−４であるトリメチロールプロパンＰＯ変性トリアクリレート（東亞合成社製「アロニックスＭ−３２１」）に変更した以外は実施例１と同様の方法を用いて、カラーフィルタ用着色組成物（Ｒ−３） を得た。
［実施例４］  
［実施例３］のバインダー樹脂溶液１をバインダー樹脂溶液２、炭素数２以上のアルキレンオキシ基を有する多官能光硬化性化合物Ｃ２−３を同じく炭素数２以上のアルキレンオキシ基を有する多官能光硬化性化合物であるＣ２−２であるトリメチロールプロパンＥＯ変性トリアクリレート（東亞合成社製「アロニックスＭ−３６０ 」）に変更した以外は実施例３と同様の方法を用いて、カラーフィルタ用着色組成物（Ｒ−４） を得た。
【０１９６】
［実施例８］
下記の混合物を均一になるように攪拌混合した後、１ ．０μｍのフィルタで濾過して、カラーフィルタ用着色組成物（Ｒ−８） を得た。
マゼンタ色顔料分散体 ：６７．６部
バインダー樹脂溶液６ ：０．７部
エポキシ化合物  
（ダイセル化学工業（株）製「デナコールＥＸ−６１１」）          １．０部
酸性基を有する重合性化合物Ｃ１−１
（東亞合成社製「ＴＯ−１３８２」） ：  １．１部
炭素数２以上のアルキレンオキシ基を有する多官能光硬化性化合物Ｃ２−１（ 東亞合成社製「アロニックスＭ−３５０」） ：  １．１部
光重合開始剤（ ＢＡＳＦ社製「ＯＸＥ−０１」）    ：  ０．２部
ＰＧＭＡｃ    ：２８．４部
【０１９７】
［実施例９］
［実施例８］のエポキシ化合物をメラミン化合物（三和ケミカル社社製「ニカラックＭＷ−３０」）変更した以外は実施例８と同様の方法を用いて、カラーフィルタ用着色組成物（Ｒ−９）を得た。
【０１９８】
［実施例１８］
下記の混合物を均一になるように攪拌混合した後、１ ．０μｍのフィルタで濾過して、カラーフィルタ用着色組成物（Ｒ−１８） を得た。
マゼンタ色顔料分散体 ：６７．６部
バインダー樹脂溶液６ ：５．７部
酸性基を有する重合性化合物Ｃ１−１
（東亞合成社製「ＴＯ−１３８２」） ：  １．１部
炭素数２以上のアルキレンオキシ基を有する多官能光硬化性化合物Ｃ２−１（ 東亞合成社製「アロニックスＭ−３５０」） ：  １．１部
２−メチル−１−(４−メチルチオフェニル) −２−モルフォリノプロパン−１−オン
（ ＢＡＳＦ社製「Ｉｒｇａｃｕｒｅ９０７」）                    ：  ０．２部
ＰＧＭＡｃ                                                     ：２８．４
【０１９９】
［実施例５〜７、１０〜１７、１９〜２３、比較例１〜５
以下、表１〜４に示す組成と配合量に変更し、前記Ｒ−１〜４と同様にしてカラーフィルタ用着色組成物（Ｒ−５〜７、１０〜１６、１８〜２８）を得た。
【表１】
2018105911.tif 000011
【０２００】
【表２】
2018105911.tif 000012
【０２０１】
【表３】
2018105911.tif 000013
【０２０２】
【表４】
2018105911.tif 000014
【０２０３】
＜カラーフィルタ用着色組成物の評価＞
実施例および比較例で得られたカラーフィルタ用着色組成物（Ｒ−１〜２８）について、現像性および残渣に関する試験を下記の方法で行った。なお、◎は非常に良好なレベル、○は良好なレベル、△は実用レベル、×は実用には適さないレベルである。また、残渣評価において、パターン剥れについては、パターンが剥れてしまい、こちらも実用には適さないレベルである。結果を表５に示す。
【０２０４】
（現像性）
実施例１〜２３および比較例１〜５で得られたカラーフィルタ用着色組成物を、ガラス基板上に、スピンコーターを用いて乾燥膜厚が１．０μｍとなるように回転塗工し、７０℃で２０分乾燥した。
上記塗膜に、２重量％水酸化カリウム水溶液を２ｍｌ滴下して、塗厚が溶解してなくなるまでの時間を測定し、着色組成物の現像速度を評価した。評価のランクは次の通りである。
◎：１０秒未満
〇：１０秒以上、１５秒未満
△：１５秒以上、３０秒未満
×：３０秒以上
【０２０５】
（残渣）
実施例および比較例で得られたカラーフィルタ用着色組成物を、ガラス基板上に、スピンコーターを用いて乾燥膜厚が１．０μｍとなるように回転塗工し、７０℃で２０分乾燥した。
次に、乾燥後の塗布膜に対して、６μｍの正方パターンマスクパターンを配列したフォトマスクを介してｉ線の照度３０ｍW／ｃｍ2の超高圧水銀灯にて２００ｍＪ／ｃｍ2の露光を行った。
【０２０６】
パターン露光された塗布膜は、２重量％水酸化カリウム水溶液を用いて、未露光部を現像した後、純水にて水洗を行なった。その後、水滴を高圧のエアーで飛ばし、基板を自然乾燥させ、２３０℃で３０分間、ホットプレートでポストベーク処理し、ガラス基板上にパターンを形成した。
【０２０７】
上記パターン剥がれ性評価で作製したカラーフィルタ用着色組成物パターンをガラス切りにて切り出し、走査式電子顕微鏡（Ｓ−４８００、日立株式会社製）を用いて、倍率１５，０００倍にて観察し、下記評価基準に従って評価した。
〇  ：線幅６μｍのパターン上に残渣が見当たらない
△  ：線幅６μｍのパターン上に僅かに残渣が見当たるが実用上問題なし
×  ：線幅６μｍのパターン上に残渣が多数見当たり、実用上問題である
パターン剥れ  ：  線幅６μｍのパターンが剥れてしまい、実用上問題である
【０２０８】
【表５】
2018105911.tif 000015
【０２０９】
［実施例１］〜［実施例２３］のカラーフィルタ用着色組成物で得られた塗膜は、パターン剥れ性およびパターン形成性何れも良好であった。酸価１２５ｍｇＫＯＨ／ｇのバインダー樹脂６を使用した実施例６については特に良好であった。
【０２１０】
［比較例１］については、酸価６５ｍｇＫＯＨ／ｇのバインダー樹脂４を使用しているため、［比較例２］については、酸価１３ｍｇＫＯＨ／ｇのバインダー樹脂５を使用しているため現像性および残渣何れも悪かった。［比較例３］については、酸価２２０ｍｇＫＯＨ／ｇのバインダー樹脂８を使用しているため現像性は非常に良好であったが、パターン剥れが発生して微細パターンが残らなかった。［比較例４］については、酸性基もアルキレンオキシ基も有さない多官能光硬化性化合物であるアロニックスＭ４０２を使用しているため、残渣が悪かった。［比較例５］については、キナクリドン系顔料を使用していないため残渣が悪かった。
【０２１１】
以上の結果より、着色剤と、酸価が７０〜２００ｍｇＫＯＨ／ｇ以下であるバインダー樹脂、酸性基を有する重合性化合物、炭素数２以上のアルキレンオキシ基を有する多官能光硬化性化合物を含有するカラーフィルタ用着色組成物は、現像性および残渣に優れている。
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
着色剤（Ａ）、バインダー樹脂（Ｂ）、重合性化合物（Ｃ）、重合開始剤（Ｄ）、および溶剤（Ｅ）を含有するカラーフィルタ用着色組成物であって、前記着色剤（Ａ）がキナクリドン系顔料を含有し、バインダー樹脂（Ｂ）が酸価７０〜２００ｍｇＫＯＨ／ｇであり、かつ下記（Ｂ１−１）、（Ｂ１−２）、および（Ｂ１−３）から選ばれる少なくとも１種である感光性樹脂（Ｂ１）を含有し、重合性化合物（Ｃ）が酸性基を有する重合性化合物（Ｃ１）、および炭素数２以上のアルキレンオキシ基を有する多官能光硬化性化合物（Ｃ２）から選ばれる少なくとも１種を含有することを特徴とするカラーフィルタ用着色組成物。
バインダー樹脂（Ｂ１−１）
下記（ａ−１）と（ｂ−１）とを共重合させて得られる共重合体に、（ｃ−１）を反応させ、次いで（ｄ）を反応させて得られる樹脂
（ａ−１）：炭素数２〜４の環状エーテル骨格及びエチレン性不飽和結合を有する単量体
（ｂ−１）：（ａ−１）と共重合可能な不飽和結合を有し、(ａ−１)とは異なる単量体
（ｃ−１）：不飽和カルボン酸及び不飽和カルボン酸無水物からなる群から選ばれる少なくとも１種
（ｄ）：多塩基酸無水物
バインダー樹脂（Ｂ１−２）
下記（ａ−２）と（ｂ−２）とを共重合させて得られる共重合体に、（ｃ−２）を反応させて得られる樹脂
（ａ−２）：不飽和カルボン酸及び不飽和カルボン酸無水物からなる群から選ばれる少なくとも１種
（ｂ−２）：（ａ−２）と共重合可能な不飽和結合を有し、(ａ−２)とは異なる単量体
（ｃ−２）：炭素数２〜４の環状エーテル骨格及びエチレン性不飽和結合を有する単量体
バインダー樹脂（Ｂ１−３）
下記（ａ−３）、（ｂ−３）および（ｃ−３）を共重合することによって得られた共重合体の側鎖水酸基に、（ｄ−３）のイソシアネート基を反応させて得られる樹脂
（ａ−３）：水酸基を有するエチレン性不飽和単量体
（ｂ−３）：カルボキシル基を有する不飽和一塩基酸であって、(ａ−３)とは異なる単量体
（ｃ−３）：（ａ−３）および（ｂ−３）と共重合可能な不飽和結合を有し、(ａ−３)および（ｂ−３）とは異なる単量体
（ｄ−３）：イソシアネート基を有するエチレン性不飽和単量体
【請求項２】
重合性化合物（Ｃ）が炭素数２以上のアルキレンオキシ基を有する多官能光硬化性化合物（Ｃ２）を含有することを特徴とする請求項１に記載のカラーフィルタ用着色組成物。
【請求項３】
重合性化合物（Ｃ）がさらに酸性基を有する重合性化合物（Ｃ１）を含有することを特徴とする請求項２に記載のカラーフィルタ用着色組成物。
【請求項４】
キナクリドン系顔料がＣ．Ｉ．ピグメントレッド１２２であることを特徴とする請求項１〜３いずれか１項に記載のカラーフィルタ用着色組成物。
【請求項５】
感光性樹脂（Ｂ１）が（Ｂ１−１）および／または（Ｂ１−２）を含有し、（ｂ−１）および／または（ｂ−２）が、トリシクロデカン骨格およびトリシクロデセン骨格から選ばれる少なくとも１種の骨格と、エチレン性不飽和結合とを有する化合物を含むことを特徴とする請求項１〜４いずれか１項に記載のカラーフィルタ用着色組成物。
【請求項６】
感光性樹脂（Ｂ１）が（Ｂ１−３）を含有し、（ａ−３）が、ヒドロキシアルキル（メタ）アクリレート、グリセロール（メタ）アクリレート、シクロヘキサンジメタノールモノ（メタ）アクリレート、ポリ（アルキレンオキシ）（メタ）アクリレート、およびポリ（アルキレンオキシカルボニル）（メタ）アクリレートの群から選ばれる少なくとも１種であることを特徴とする請求項１〜５いずれか１項に記載のカラーフィルタ用着色組成物。
【請求項７】
バインダー樹脂（Ｂ）１００重量部中、感光性樹脂（Ｂ１）が３０〜８０重量部であることを特徴とする請求項１〜６いずれか１項に記載のカラーフィルタ用着色組成物。
【請求項８】
炭素数２以上のアルキレンオキシ基を有する多官能光硬化性化合物（Ｃ２）が、３つ以上の光硬化性官能基を有し、かつ炭素数２または３個のアルキレンオキシ基を有することを特徴とする請求項１〜７いずれか１項に記載のカラーフィルタ用着色組成物。
【請求項９】
炭素数２以上のアルキレンオキシ基を有する多官能光硬化性化合物（Ｃ２）が、ペンタエリスリトール誘導体、ジペンタエリスリトール誘導体およびトリメチロールプロパン誘導体から選ばれる少なくとも１種を含むことを特徴とする請求項１〜８いずれか１項に記載のカラーフィルタ用着色組成物。
【請求項１０】
炭素数２以上のアルキレンオキシ基を有する多官能光硬化性化合物（Ｃ２）が、一般式（ｉ）、（ｉｉ）および（ｉｉｉ）で表される化合物から選ばれる少なくとも１種を含むことを特徴とする請求項１〜９いずれか１項に記載のカラーフィルタ用着色組成物。
一般式（ｉ）  Ｘ−Ｃ−[ＣＨ２−Ｏ−（Ｙ）ｎ−Ｚ１]３
一般式（ｉｉ）  Ｃ−[ＣＨ２−Ｏ−（Ｙ）ｎ−Ｚ１]４    
一般式（ｉｉｉ）
【化１】
2018105911.tif 000017
〔一般式（ｉ）、（ｉｉ）および（ｉｉｉ）中、Ｘは炭素数２〜１０のアルキル基、Ｙは各々独立に炭素数１〜１０のアルキレンオキシ基、Ｚ１、Ｚ２、Ｚ３、Ｚ４、Ｚ５、Ｚ６は水素原子、アクリロイル基、またはメタクリロイル基を表す。一般式（ｉ）中、アクリロイル基及びメタアクリロイル基の合計は３個であり、ｎは、各々独立に０〜１０の整数を表し、分子中のｎの合計は１〜３０の整数である。一般式（ｉｉ）中、アクリロイル基及びメタアクリロイル基の合計は４個であり、ｎは、各々独立に０〜１０の整数を表し、分子中のｎの合計は１〜４０の整数である。一般式（ｉｉｉ）中、アクリロイル基及びメタクリロイル基の合計は５個又は６個であり、ｎは、各々独立に０〜１０の整数を表し、分子中のｎの合計は１〜６０の整数である。〕
【請求項１１】
さらに色素誘導体（Ｆ）および／または分散剤（Ｇ）を含有することを特徴とする請求項１〜１０いずれか１項に記載のカラーフィルタ用着色組成物。
【請求項１２】
重合開始剤（Ｄ）が、オキシムエステル系光重合開始剤であることを特徴とする請求項１〜１１いずれか１項に記載のカラーフィルタ用着色組成物。
【請求項１３】
重合開始剤（Ｄ）の重量Ｉと重合性化合物（Ｃ）の重量Ｍとの比率Ｉ／Ｍが、０．０１〜０．２０であることを特徴とする請求項１〜１２いずれか１項に記載のカラーフィルタ用着色組成物。
【請求項１４】
重合性化合物（Ｃ）の重量Ｍとバインダー樹脂（Ｂ）の重量Ｐとの比率Ｍ／Ｐが、０．３０〜０．５０であることを特徴とする請求項１〜１３いずれか１項に記載のカラーフィルタ用着色組成物。
【請求項１５】
さらに、熱硬化性化合物（Ｈ）を含むことを特徴とする請求項１〜１４いずれか１項に記載のカラーフィルタ用着色組成物。
【請求項１６】
熱硬化性化合物（Ｈ）がエポキシ化合物又はメラミン化合物であることを特徴とする請求項１５記載のカラーフィルタ用着色組成物。
【請求項１７】
請求項１〜１６いずれか１項に記載のカラーフィルタ用着色組成物を用いて形成されるカラーフィルタ。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
着色剤（Ａ）、バインダー樹脂（Ｂ）、重合性化合物（Ｃ）、重合開始剤（Ｄ）、および溶剤（Ｅ）を含有するカラーフィルタ用着色組成物であって、前記着色剤（Ａ）がキナクリドン系顔料を含有し、バインダー樹脂（Ｂ）が酸価７０〜２００ｍｇＫＯＨ／ｇであり、かつ下記（Ｂ１−１）、（Ｂ１−２）、および（Ｂ１−３）から選ばれる少なくとも１種である感光性樹脂（Ｂ１）を含有し、重合性化合物（Ｃ）が酸性基を有する重合性化合物（Ｃ１）、および炭素数２以上のアルキレンオキシ基を有する多官能光硬化性化合物（Ｃ２）を含有し、
多官能光硬化性化合物（Ｃ２）が、トリメチロールプロパン誘導体であることを特徴とするカラーフィルタ用着色組成物。
バインダー樹脂（Ｂ１−１）
下記（ａ−１）と（ｂ−１）とを共重合させて得られる共重合体に、（ｃ−１）を反応させ、次いで（ｄ）を反応させて得られる樹脂
（ａ−１）：炭素数２〜４の環状エーテル骨格及びエチレン性不飽和結合を有する単量体
（ｂ−１）：（ａ−１）と共重合可能な不飽和結合を有し、(ａ−１)とは異なる単量体
（ｃ−１）：不飽和カルボン酸及び不飽和カルボン酸無水物からなる群から選ばれる少なくとも１種
（ｄ）：多塩基酸無水物
バインダー樹脂（Ｂ１−２）
下記（ａ−２）と（ｂ−２）とを共重合させて得られる共重合体に、（ｃ−２）を反応させて得られる樹脂
（ａ−２）：不飽和カルボン酸及び不飽和カルボン酸無水物からなる群から選ばれる少なくとも１種
（ｂ−２）：（ａ−２）と共重合可能な不飽和結合を有し、(ａ−２)とは異なる単量体
（ｃ−２）：炭素数２〜４の環状エーテル骨格及びエチレン性不飽和結合を有する単量体
バインダー樹脂（Ｂ１−３）
下記（ａ−３）、（ｂ−３）および（ｃ−３）を共重合することによって得られた共重合体の側鎖水酸基に、（ｄ−３）のイソシアネート基を反応させて得られる樹脂
（ａ−３）：水酸基を有するエチレン性不飽和単量体
（ｂ−３）：カルボキシル基を有する不飽和一塩基酸であって、(ａ−３)とは異なる単量体
（ｃ−３）：（ａ−３）および（ｂ−３）と共重合可能な不飽和結合を有し、(ａ−３)および（ｂ−３）とは異なる単量体
（ｄ−３）：イソシアネート基を有するエチレン性不飽和単量体
【請求項２】
キナクリドン系顔料がＣ．Ｉ．ピグメントレッド１２２であることを特徴とする請求項１に記載のカラーフィルタ用着色組成物。
【請求項３】
感光性樹脂（Ｂ１）が（Ｂ１−１）および／または（Ｂ１−２）を含有し、（ｂ−１）および／または（ｂ−２）が、トリシクロデカン骨格およびトリシクロデセン骨格から選ばれる少なくとも１種の骨格と、エチレン性不飽和結合とを有する化合物を含むことを特徴とする請求項１又は２に記載のカラーフィルタ用着色組成物。
【請求項４】
感光性樹脂（Ｂ１）が（Ｂ１−３）を含有し、（ａ−３）が、ヒドロキシアルキル（メタ）アクリレート、グリセロール（メタ）アクリレート、シクロヘキサンジメタノールモノ（メタ）アクリレート、ポリ（アルキレンオキシ）（メタ）アクリレート、およびポリ（アルキレンオキシカルボニル）（メタ）アクリレートの群から選ばれる少なくとも１種であることを特徴とする請求項１〜３いずれか１項に記載のカラーフィルタ用着色組成物。
【請求項５】
バインダー樹脂（Ｂ）１００重量部中、感光性樹脂（Ｂ１）が３０〜８０重量部であることを特徴とする請求項１〜４いずれか１項に記載のカラーフィルタ用着色組成物。
【請求項６】
炭素数２以上のアルキレンオキシ基を有する多官能光硬化性化合物（Ｃ２）が、３つ以上の光硬化性官能基を有し、かつ炭素数２または３個のアルキレンオキシ基を有することを特徴とする請求項１〜５いずれか１項に記載のカラーフィルタ用着色組成物。
【請求項７】
炭素数２以上のアルキレンオキシ基を有する多官能光硬化性化合物（Ｃ２）が、一般式（ｉ）で表される化合物を含むことを特徴とする請求項１〜６いずれか１項に記載のカラーフィルタ用着色組成物。
一般式（ｉ）  Ｘ−Ｃ−[ＣＨ２−Ｏ−（Ｙ）ｎ−Ｚ１]３
〔一般式（ｉ）中、Ｘは炭素数２のアルキル基、Ｙは炭素数１〜１０のアルキレンオキシ基、Ｚ１はアクリロイル基、またはメタクリロイル基を表す。一般式（ｉ）中、アクリロイル基及びメタアクリロイル基の合計は３個であり、ｎは、各々独立に０〜１０の整数を表し、分子中のｎの合計は１〜３０の整数である。〕
【請求項８】
さらに色素誘導体（Ｆ）および／または分散剤（Ｇ）を含有することを特徴とする請求項１〜７いずれか１項に記載のカラーフィルタ用着色組成物。
【請求項９】
重合開始剤（Ｄ）が、オキシムエステル系光重合開始剤であることを特徴とする請求項１〜８いずれか１項に記載のカラーフィルタ用着色組成物。
【請求項１０】
重合開始剤（Ｄ）の重量Ｉと重合性化合物（Ｃ）の重量Ｍとの比率Ｉ／Ｍが、０．０１〜０．２０であることを特徴とする請求項１〜９いずれか１項に記載のカラーフィルタ用着色組成物。
【請求項１１】
重合性化合物（Ｃ）の重量Ｍとバインダー樹脂（Ｂ）の重量Ｐとの比率Ｍ／Ｐが、０．３０〜０．５０であることを特徴とする請求項１〜１０いずれか１項に記載のカラーフィルタ用着色組成物。
【請求項１２】
さらに、熱硬化性化合物（Ｈ）を含むことを特徴とする請求項１〜１１いずれか１項に記載のカラーフィルタ用着色組成物。
【請求項１３】
熱硬化性化合物（Ｈ）がエポキシ化合物又はメラミン化合物であることを特徴とする請求項１２記載のカラーフィルタ用着色組成物。
【請求項１４】
請求項１〜１３いずれか１項に記載のカラーフィルタ用着色組成物を用いて形成されるカラーフィルタ。